(57)【要約】【課題】定着後に発生する光沢むらを抑制しうる静電潜像現像用透明トナーを提供すること。【解決手段】結着樹脂と離型剤とを含み、示差走査熱量計（ＤＳＣ）によりＡＳＴＭ法にて測定された、昇温過程での前記離型剤に由来する吸熱ピークＴｍと降温過程での前記離型剤に由来する発熱ピークＴｃとの差（Ｔｍ−Ｔｃ）が１０℃以上３０℃以下であり、且つ、水酸基価が５ｍｇＫＯＨ／ｇ以上１２ｍｇＫＯＨ／ｇ以下である静電潜像現像用透明トナー。【選択図】なし【特許請求の範囲】
【請求項１】
結着樹脂と離型剤とを含み、
示差走査熱量計（ＤＳＣ）によりＡＳＴＭ法にて測定された、昇温過程での前記離型剤に由来する吸熱ピークＴｍと降温過程での前記離型剤に由来する発熱ピークＴｃとの差（Ｔｍ−Ｔｃ）が１０℃以上３０℃以下であり、且つ、水酸基価が５ｍｇＫＯＨ／ｇ以上１２ｍｇＫＯＨ／ｇ以下である静電潜像現像用透明トナー。
【請求項２】
蛍光Ｘ線分析により測定されたアルミニウム（Ａｌ）の含有量が、０．００５ａｔｏｍ％以上０．０５ａｔｏｍ％以下である請求項１に記載の静電潜像現像用透明トナー。
【請求項３】
請求項１又は請求項２に記載の静電潜像現像用透明トナーを少なくとも含む静電潜像現像剤。
【請求項４】
画像形成装置に着脱可能に装着され、該画像形成装置内に設けられた現像手段に供給するためのトナーを収容し、該トナーが請求項１又は請求項２に記載の静電潜像現像用透明トナーであるトナーカートリッジ。
【請求項５】
現像剤保持体を少なくとも備え、該現像剤保持体に請求項３に記載の静電潜像現像剤を収容するプロセスカートリッジ。
【請求項６】
潜像保持体と、前記潜像保持体に形成された静電潜像を請求項３に記載の静電潜像現像剤によりトナー画像として現像する現像手段と、前記潜像保持体に形成されたトナー画像を被転写体に転写する転写手段と、前記被転写体に転写されたトナー画像を定着する定着手段と、を有する画像形成装置。
【発明の詳細な説明】
【技術分野】
【０００１】
本発明は、静電潜像現像用透明トナー、静電潜像現像剤、トナーカートリッジ、プロセスカートリッジ、及び画像形成装置に関する。
【背景技術】
【０００２】
近年の普及が著しいカラー電子写真法によるカラー画像形成において、従来からのＹ（イエロー）、Ｍ（マゼンタ）、Ｃ（シアン）、ＢＫ（ブラック）の有色トナーの他に、透明トナーを用いて、画像面内の光沢差を補正したり、転写紙面上での光沢を制御したり、画像濃度とトナー付着量の補正を行う試みがなされている。
【０００３】
このようなカラー画像形成に用いられるトナーの１つとして、少なくとも結着樹脂及びワックスを含有し、該ワックスが１３Ｃ−ＮＭＲによる分岐炭素の割合において０．５〜２０であることを満足し、且つ、示差走査熱量計により測定されるＤＳＣ曲線において、昇温時の吸熱ピーク及び降温時の発熱ピークに関し、吸熱のオンセット温度が５０〜１００℃の範囲にあり、温度６０〜１３０℃の領域に少なくとも１つの吸熱ピークＰ１があり、該吸熱ピークＰ１のピーク温度±２０℃の範囲内に降温時の最大発熱ピークがある、を満足することを特徴とする静電荷像現像用トナーが提案されている（例えば、特許文献１参照。）
【特許文献１】特開平１０−７３９５２号公報
【発明の開示】
【発明が解決しようとする課題】
【０００４】
本発明は、定着後に発生する光沢むらを抑制しうる静電潜像現像用透明トナーを提供することを目的とする。
【課題を解決するための手段】
【０００５】
上記課題は、以下の手段により解決される。
即ち、請求項１に係る発明は、結着樹脂と離型剤とを含み、示差走査熱量計（ＤＳＣ）によりＡＳＴＭ法にて測定された、昇温過程での前記離型剤に由来する吸熱ピークＴｍと降温過程での前記離型剤に由来する発熱ピークＴｃとの差（Ｔｍ−Ｔｃ）が１０℃以上３０℃以下であり、且つ、水酸基価が５ｍｇＫＯＨ／ｇ以上１２ｍｇＫＯＨ／ｇ以下である静電潜像現像用透明トナーである。
【０００６】
請求項２に係る発明は、蛍光Ｘ線分析により測定されたアルミニウム（Ａｌ）の含有量が、０．００５ａｔｏｍ％以上０．０５ａｔｏｍ％以下である請求項１に記載の静電潜像現像用透明トナーである。
【０００７】
請求項３に係る発明は、請求項１又は請求項２に記載の静電潜像現像用透明トナーを少なくとも含む静電潜像現像剤である。
【０００８】
請求項４に係る発明は、画像形成装置に着脱可能に装着され、該画像形成装置内に設けられた現像手段に供給するためのトナーを収容し、前記トナーが請求項１又は請求項２に記載の静電潜像現像用透明トナーであるトナーカートリッジである。
【０００９】
請求項５に係る発明は、現像剤保持体を少なくとも備え、該現像剤保持体に請求項３に記載の静電潜像現像剤を収容するプロセスカートリッジである。
【００１０】
請求項６に係る発明は、潜像保持体と、前記潜像保持体に形成された静電潜像を請求項３に記載の静電潜像現像剤によりトナー画像として現像する現像手段と、前記潜像保持体に形成されたトナー画像を被転写体に転写する転写手段と、前記被転写体に転写されたトナー画像を定着する定着手段とを有する画像形成装置である。
【発明の効果】
【００１１】
請求項１に係る発明によれば、Ｔｍ−Ｔｃが１０℃以上３０℃以下であり、且つ、水酸基価が５ｍｇＫＯＨ／ｇ以上１２ｍｇＫＯＨ／ｇ以下である構成を有しないものに比べ、定着後に発生する光沢むらを抑制しうる静電潜像現像用透明トナー静電潜像現像用透明トナーが提供される。
【００１２】
請求項２に係る発明によれば、アルミニウム（Ａｌ）の含有量が０．００５ａｔｏｍ％以上０．０５ａｔｏｍ％以下でない場合に比べ、定着後に発生する光沢むらが更に抑制される。
【００１３】
請求項３に係る発明によれば、定着後に発生する光沢むらを抑制しうる静電荷像現像剤が提供される。
【００１４】
請求項４に係る発明によれば、定着後に発生する光沢むらを抑制しうる静電潜像現像用透明トナーの供給を容易にするトナーカートリッジが提供される。
【００１５】
請求項５に係る発明によれば、定着後に発生する光沢むらを抑制しうる静電荷像現像剤の取り扱いを容易にし、種々の構成の画像形成装置への適応性の高いプロセスカートリッジが提供される。
【００１６】
請求項６に係る発明によれば、定着後に発生する光沢むらの抑制された画像を形成する画像形成装置が提供される。
【発明を実施するための最良の形態】
【００１７】
以下、本発明の静電潜像現像用透明トナー、静電潜像現像剤、トナーカートリッジ、プロセスカートリッジ、及び画像形成装置の実施形態について詳細に説明する。
【００１８】
＜静電潜像現像用透明トナー＞
本実施形態に係る静電潜像現像用透明トナー（以下、単に、「透明トナー」と称する場合がある。）は、結着樹脂と離型剤とを含み、示差走査熱量計（ＤＳＣ）によりＡＳＴＭ法にて測定された、昇温過程での前記離型剤に由来する吸熱ピークＴｍと降温過程での前記離型剤に由来する発熱ピークＴｃとの差（Ｔｍ−Ｔｃ）が１０℃以上３０℃以下であり、且つ、水酸基価が５ｍｇＫＯＨ／ｇ以上１２ｍｇＫＯＨ／ｇ以下であることを特徴とする。
【００１９】
本実施形態において、透明トナーとは、透明トナー像の形成に用いられるトナーであり、具体的には、染料、顔料等の着色剤の含有量が０．０１質量％以下であるほぼ無色のトナーをいう。
【００２０】
なお、Ｔｍ−Ｔｃが１０℃未満である場合、離型剤は結晶性が高い（離型剤が冷却されるに伴い、結晶化しやすい）ことを示す。また、Ｔｍ−Ｔｃが１０℃以上である場合、離型剤の冷却の際の結晶性が低い（離型剤が冷却されても、結晶化しにくい）ことを示し、この温度差になんらかの結晶化の阻害要因が存在すること示している。
【００２１】
混錬・粉砕法、乳化凝集法（ＥＡ法）、懸濁重合法等の製造方法によらず、従来のシアントナー、マゼンタトナー、イエロートナー、又はブラックトナー等の有色トナーでは、離型剤はトナー中の結着樹脂及び着色剤とほとんど相溶していないため、離型剤の結晶性は損なわれにくい。このような有色トナーをＤＳＣで測定した際には、離型剤由来のＴｍ（吸熱ピーク）とＴｃ（発熱ピーク）とはほぼ同じ温度になるのが普通である。Ｔｍ−Ｔｃが１０℃未満である場合、加熱により溶融した離型剤が冷却する際に、結晶成長が生じやすい。離型剤が結晶成長することで、離型剤の結晶形状は扁平形となる。
【００２２】
離型剤の結晶成長が起きると、透明トナーにおいても有色トナーと同様に離型剤の結晶形状は扁平形となる。特に、定着画像が徐冷されると、定着画像中の離型剤が結晶成長して離型剤のドメイン径が大きくなり、更には離型剤のドメインが扁平形になりやすい。有色トナーの場合は、入射光が定着画像表面で反射されるため、離型剤の結晶形状によらず光沢むらは問題にならない。しかし、透明トナーでは、入射光が透明の定着画像を通過し、透明トナー中の離型剤若しくは透明トナーの定着した紙（被転写体）表面で反射する。透明トナー中の離型剤の結晶形状が扁平形であると、光の乱反射が起きるため、定着画像を形成するトナー層が厚い場合に光沢むらとして認識されてしまうことがある。
【００２３】
引用文献１に記載の発明において、仮に、着色剤を抜いて透明トナーを作製したとしても、離型剤の結晶成長を抑制する手段として分岐炭素を予め定めた割合とする方法では定着画像中の離型剤の結晶化を抑制することができず、離型剤の結晶形状が扁平形となることがある。例えば、ＦＮＰ００９０（日本精蝋社製）を用いた透明トナーのＴｍとＴｃとの差（Ｔｍ−Ｔｃ）は５℃であり、加熱により溶融した離型剤が、その後、徐冷されると、離型剤の結晶形状が扁平形となりやすいため、定着画像に光沢むらとして認識されやすい。
【００２４】
定着した透明トナーの光沢むらを抑制する手段としては、離型剤による入射光の乱反射を抑制するため、定着画像中の離型剤の結晶形状を球状に保つ方法がある。しかし、通常の離型剤は結晶成長してしまい、従来、その結晶成長を抑制して扁平形になるのを防ぐ手段がなかった。結晶成長を抑制する手段としては、結晶阻害剤を添加することが挙げられるが、結晶阻害剤を加える方法では、結晶阻害剤が結着樹脂中に存在し、離型剤のドメインに対して外側からの効果が得られることになる。しかしながら、離型剤の結晶成長はあらゆる方向に起こるものであり、離型剤のドメインの外側から結晶成長を抑制するのは実質上困難であるため光沢むらを抑制する手段にはならない。
【００２５】
本実施形態においては、Ｔｍ−Ｔｃが１０℃以上３０℃以下、望ましくは２０℃以上３０℃以下としたことで、透明トナー中に含まれる離型剤の結晶成長を抑制し、離型剤の結晶形状が扁平形にならないように制御した。これにより、定着した透明トナーの光沢むらが抑制される。光沢むらは、特に、両面印刷における後行面の印刷（定着）の際、先行面に発生しやすいが、本実施形態に係る透明トナーを用いれば、後行面の印刷（定着）の際に発生する先行面の光沢むらを効果的に抑制しうる。
なお、先行面とは、両面印刷した際に先に印刷（定着）される紙面であり、後行面とは両面印刷した際に後に印刷（定着）される紙面である。
【００２６】
なお、Ｔｍ−Ｔｃが１０℃未満であると、離型剤の結晶成長が起こり、上述のごとく、光沢むらを抑制することが困難となる。また、Ｔｍ−Ｔｃは３０℃よりも大きくても光沢むらは抑制されるが、離型剤の溶解性の不十分となることがあり、被転写体と定着部材との剥離不良が発生する可能性がある。特に、高温・高速での定着を行う場合には、この剥離不良は大きな問題となることがある。
【００２７】
なお、示差走査熱量計（ＤＳＣ）によりＡＳＴＭ法（Ｄ３４１８−８）に基づく、Ｔｍ及びＴｃは、以下の方法によって求めたものである。
１）試料１０ｍｇをアルミニウムセル中に入れ、蓋をする（これを試料用セルという）。比較用にアルミナ１０ｍｇを同様に同型のアルミニウムセル中に入れ、蓋をする（これを比較用セルという）。
２）試料用セルと比較用セルとをそれぞれ測定装置にセットし、窒素雰囲気下で３０℃から１０℃／分の昇温速度で２００℃まで昇温させ、２００℃で１０分間放置する。
３）放置後、液体窒素を用いて−１０℃／分の降温速度で−３０℃まで温度を下げ、１０分間−３０℃で放置する。
４）放置後、２０℃／分の昇温速度で−３０℃から２００℃まで昇温する。３）と４）の操作の際に、吸熱・発熱曲線を求める。
得られた吸熱・発熱曲線からＴｍ及びＴｃを決定する。測定装置としては、パーキンエルマー社製の示差走査型熱量計ＤＳＣ−７を用いた。
【００２８】
なお、得られた吸熱・発熱曲線において、Ｔｍ及びＴｃが透明トナーに含まれる離型剤由来のものであるか否かは以下のように判断する。
まず、透明トナーを１８０℃に熱したトルエンに溶かし、その後冷却して結晶化した離型剤のみを分取した。得られた離型剤を前記と同様にＤＳＣによって昇温過程での吸熱ピークを求めた。このとき、透明トナーのＴｍと離型剤のみの吸熱ピークが一致すれば、透明トナーのＴｍがトナーに含まれる離型剤由来のものと判断できる。
次に、離型剤のみを分取したときの残った透明トナーを溶解したトルエンのトルエンを揮発させ、残った固形分を前記と同様にＤＳＣによって降温過程での発熱ピークを求めた。このときの発熱ピークは離型剤以外を由来とするものあるため、これらのピーク以外の透明トナーのＴｃは離型剤由来のものと判断できる。
【００２９】
また、画像形成（印刷）の際の条件を、高温・高速での定着といったように厳しくした際には、上述のようにして、単に、透明トナー中の離型剤の結晶成長を抑制して球形化させたことだけでは、光沢むらの抑制の点で不十分である場合がある。ここで、本明細書において、高温・高速での定着とは、定着温度が１９０℃〜２１０℃であり、定着速度が、７００〜９００ｍｍ／ｓであることを意味する。
つまり、高温・高速定着の際には、結着樹脂に熱エネルギーがかかり熱膨張するが、並存している離型剤は、熱膨張し難く、結晶成長が抑制されて形状は球形を保ったままとなる。このことから、結着樹脂と離型剤とを含有する透明トナーを高温・高速定着に供すると、結着樹脂の伸張に対して球形化された離型剤はそれに追随できず、結着樹脂に歪みが形成される。この歪みは高温・高速定着時に緩和されることはなく、その結果として、光沢むらが発生してしまう。
【００３０】
そこで、本実施形態においては、水酸基価が５ｍｇＫＯＨ／ｇ以上１２ｍｇＫＯＨ／ｇ以下、望ましくは７ｍｇＫＯＨ／ｇ以上１０ｍｇＫＯＨ／ｇ以下である透明トナーとすることで、結着樹脂と離型剤との相溶性を高め（結着樹脂と離型剤との熱による体積変動を近似させて）、上記の歪みの発生を抑制する構成とした。その結果、本実施形態の透明トナーは、高温・高速定着に供した場合であっても、定着後に発生する光沢むらを抑制しうる。
また、上記の水酸基価を達成するためには、水酸基価が上記の範囲の結着樹脂を用いて透明トナーを製造することが望ましい。水酸基価が上記の範囲の結着樹脂は、ガラス転移温度（Ｔｇ）が低く、分子運動が小さいため、熱膨張率が低い。そのため、結着樹脂が定着時に伸張し難くなり、離型剤との熱膨張の差が生じ難いことから、結着樹脂に形成される歪みが小さくなる。また、水酸基価が上記の範囲の結着樹脂は、乳化凝集法（ＥＡ法）によるトナーの製造を容易にするといった利点も有する。
本実施形態では、水酸基価が上記の範囲の結着樹脂を用いて乳化凝集法（ＥＡ法）や、混錬・粉砕法にて製造された透明トナーが好適に用いられる。
【００３１】
一方、結着樹脂と離型剤との相溶性を高める方法としては、離型剤（ドメイン）の粒径、分散性を上げる方法や、離型剤としてポリエステルワックスを用い、結着樹脂としてポリエステル樹脂を用いることで、両者の相溶性を上げる方法等も考えられるが、これらの方法では、高温・高速定着時における結着樹脂に発生する歪みを抑制・緩和する手段としては不十分であった。
【００３２】
なお、透明トナーの水酸基価を５ｍｇＫＯＨ／ｇ未満とするためには、水酸基価が５ｍｇＫＯＨ／ｇ未満である結着樹脂を用いる等の方法があるが、結着樹脂の選択性が低下することや、これに伴い透明トナーの製造法の選択性が低下するなどの問題がある。さらには、水酸基価の低い樹脂を結着樹脂として用いた場合に、トナー弾性が低下するため高温定着時に剥離不良が発生しやすくなり、それに起因した光沢むらが発生しやすくなる。また、透明トナーの水酸基価が１２ｍｇＫＯＨ／ｇを超えるようにするには、用いる結着樹脂の水酸基価を上げる方法がある。但し、結着樹脂の水酸基価を上げると、結着樹脂のＴｇが高くなり、熱膨張率が高くなることから、高温・高速定着に供した場合、定着後に発生する光沢むらを抑制し難くなる。
【００３３】
ここで、本実施形態に係る透明トナーの水酸基価は、以下の方法によって求めたものである。
即ち、水酸基価は、ＪＩＳ規格の規格番号ＪＩＳ Ｋ００７０に記されている中和滴定法に従い測定した。
【００３４】
本実施形態においては、透明トナー中にアルミニウム（Ａｌ）等の金属元素が含まれていてもよい。Ａｌ等の金属元素は、離型剤に対して結晶阻害剤としての機能を有する。更に、Ａｌ等の金属元素がトナー中の結着樹脂に対してイオン結合し、離型剤の結晶成長を阻害する効果を有する。その結果として、離型剤のＴｍ−Ｔｃが１０℃以上３０℃以下となる。これにより、定着後に発生する光沢むらが更に効果的に防止される。
透明トナー中に含まれる金属元素としては、価数が高くイオン結合による離型剤の結晶抑制に有効であるとの理由からＡｌであることが好ましい。
特に、本実施形態では、上記の効果を効率よく発現させるため、離型剤のドメイン中にＡｌ等の金属元素を含むことが望ましい。離型剤のドメイン中にＡｌ等の金属元素を含ませる方法については後述する。
【００３５】
なお、離型剤中にＡｌ等の金属元素が含まれているか否かは、下記方法により確認される。
まず、透明トナー（粒子）をビスフェノールＡ型液状エポキシ樹脂と硬化剤を用いて包埋したのち、切削用サンプルを作製する。次に、ダイヤモンドナイフを用いた切削機、例えば、ＬＥＩＣＡウルトラミクロトーム（日立テクノロジーズ社製）を用いて−１００℃のもと、切削サンプルを切削し、観察用サンプルを作製する。更に、この観察用サンプルを四酸化ルテニウム雰囲気下となっているデシケーター内に放置し、染色を行う。染色の判断は、同時に放置したテープの染色具合により判断する。このようにして染色された観察サンプルをＴＥＭにより倍率約５０００倍前後で観察する。
なお、この観察サンプルは四酸化ルテニウムで染色されているため、結着樹脂や離型剤を、染色の濃淡の違いや形状から判別する。透明トナー内部の棒状、塊状に存在し、より白いコントラストの部分を離型剤のドメインと判断した。
次に、離型剤のドメイン中のＡｌ等の金属元素の有無を以下のようにして測定した。
即ち、観察用サンプルを電子顕微鏡Ｓ４１００に取り付けたエネルギー分散型Ｘ線分析装置ＥＭＡＸ  ｍｏｄｅｌ６９２３Ｈ（ＨＯＲＩＢＡ社製）を用いて加速電圧２０ｋＶでマッピングし、離型剤のドメイン中に金属元素が含まれているか否かを判別した。
【００３６】
本実施形態において、蛍光Ｘ線分析による透明トナー中のＡｌの含有量は、０．００５ａｔｏｍ％以上０．５ａｔｏｍ％以下が望ましく、０．０１ａｔｏｍ％以上０．０５ａｔｏｍ％以下がより望ましい。
透明トナー中のＡｌの含有量が０．００５ａｔｏｍ％未満では離型剤の結晶成長を抑制することができないことがあり、光沢むらを抑制できないことがある。一方で、０．０５ａｔｏｍ％よりも多いと、離型剤の結晶成長を抑制しうるが、離型剤の溶融をも抑制するため被転写体と定着部材との剥離性に劣る。特に低温定着の際や、プロセススピードが６００ｍｍ／ｓ以下の条件下では剥離性が特に悪化し、透明トナーとして好ましくない。
なお、透明トナーを構成する離型剤のドメイン中のＡｌの含有量が上記範囲であると、定着後に発生する光沢むらが更に効果的に抑制される。
なお、本実施形態において低温定着とは、トナーを１２０℃程度以下で加熱して定着させることをいう。
【００３７】
以下に、本実施形態に係る透明トナーを構成する各成分について説明する。
本実施形態に係る透明トナーは、結着樹脂と離型剤と必要に応じてその他の添加剤とを含んで構成される。
【００３８】
（結着樹脂）
本実施形態に係る透明トナーは結着樹脂を含む。結着樹脂の種類は特に限定されるものではなく、公知の結晶性樹脂や非結晶性樹脂を用いる。結晶性樹脂と非結晶性樹脂とを併用してもよい。
なお、本実施形態においては、前述したように、結着樹脂の水酸基価が５ｍｇＫＯＨ／ｇ以上１２ｍｇＫＯＨ／ｇ以下であることが望ましく、７ｍｇＫＯＨ／ｇ以上１０ｍｇＫＯＨ／ｇ以下であることがより望ましい。
なお、上記のような水酸基価を有する結着樹脂は、透明トナーに適用する際に有用なものである。即ち、前述したように、透明トナーの場合には、離型剤の結晶形状や結着樹脂の歪みなどにより光が乱反射して光沢むらが発生するが、有色トナーの場合には定着画像への入射光はその画像表面で反射されるため、上記のような原因による光沢むらは発生しない。このため、上記のような光沢むらは透明トナーに特有の課題であり、この課題に対して、本実施形態では、上記の範囲の水酸基価を有する結着樹脂を用いることで、透明トナーの水酸基価を調整して、定着後に発生する光沢むらを抑制しうるものである。
【００３９】
ここで、結着樹脂の水酸基価を上記の範囲に制御するためには、結着樹脂に用いられる樹脂の水酸基価を調整し、その樹脂を使用し透明トナーを作成する方法や、製造した透明トナーに、カルボキシル基を含む化合物を添加し、透明トナーとの反応により水酸基を反応させ制御する等の方法が用いられる。
【００４０】
−結着樹脂−
以下、本実施形態に用いられる結着樹脂についてより具体的に説明する。
結着樹脂としては、ポリエステル樹脂、ポリアルキレン樹脂、長鎖アルキル（メタ）アクリレート樹脂等が挙げられるが、加熱による粘度の急激な変化がより現れる点、更に機械的強度と定着性との両立の観点から、ポリエステル樹脂を用いることが望ましい。
【００４１】
以下、結着樹脂を代表してポリエステル樹脂を中心に説明する。
本実施形態において「ポリエステル樹脂」は、その構成成分が１００％ポリエステル構造であるポリマー以外にも、ポリエステルを構成する成分と他の成分とを共に重合してなるポリマー（共重合体）も意味する。但し、後者の場合には、ポリマー（共重合体）を構成するポリエステル以外の他の構成成分が５０質量％以下である。
本実施形態において望ましく用いられるポリエステル樹脂としては、例えば多価カルボン酸類と多価アルコール類との縮重合により得られるものである。
【００４２】
多価カルボン酸の例としては、テレフタル酸、イソフタル酸、無水フタル酸、無水トリメリット酸、ピロメリット酸、ナフタレンジカルボン酸、などの芳香族カルボン酸類；無水マレイン酸、フマール酸、コハク酸、アルケニル無水コハク酸、アジピン酸などの脂肪族カルボン酸類；シクロヘキサンジカルボン酸などの脂環式カルボン酸類；が挙げられ、これらの多価カルボン酸を１種又は２種以上用いることができる。これら多価カルボン酸の中でも、芳香族カルボン酸を用いることが望ましい。また、良好なる定着性を確保するため、架橋構造あるいは分岐構造をとるためにジカルボン酸とともに３価以上のカルボン酸（トリメリット酸やその酸無水物等）を併用することが望ましい。
【００４３】
前記ポリエステル樹脂における多価アルコールの例としては、エチレングリコール、ジエチレングリコール、トリエチレングリコール、プロピレングリコール、ブタンジオール、ヘキサンジオール、ネオペンチルグリコール、グリセリン、などの脂肪族ジオール類；シクロヘキサンジオール、シクロヘキサンジメタノール、水添ビスフェノールＡなどの脂環式ジオール類；ビスフェノールＡのエチレンオキサイド付加物、ビスフェノールＡのプロピレンオキサイド付加物などの芳香族ジオール類が挙げられる。これら多価アルコールを１種又は２種以上用いることができる。これら多価アルコールの中でも、芳香族ジオール類、脂環式ジオール類が好ましく、このうち芳香族ジオールがより望ましい。また、より良好なる定着性を確保するため、架橋構造あるいは分岐構造をとるためにジオールとともに３価以上の多価アルコール（グリセリン、トリメチロールプロパン、ペンタエリスリトール）を併用してもよい。
【００４４】
前記ポリエステル樹脂のガラス転移温度（Ｔｇ）は５０℃以上８０℃以下の範囲であることが望ましい。Ｔｇが５０℃より低いと、トナーの保存性や定着画像の保存性の観点で問題が生じてしまう場合がある。また８０℃より高いと、従来に比べ低温で定着することができなくなる場合がある。
ポリエステル樹脂のＴｇは５０℃以上６５℃以下であることがより望ましい。
なお、上記ポリエステル樹脂のガラス転移温度は、前記の示差走査熱量測定（ＤＳＣ）により得られた吸熱ピークのピーク温度として求めた。
【００４５】
トナー中に含まれるポリエステル樹脂の含有量は、４０質量％以上９５質量％以下の範囲であることが望ましく、より望ましく５０質量％以上９０質量％以下の範囲であり、さらに望ましくは６０質量％以上８５質量％以下の範囲である。
【００４６】
ポリエステル樹脂の製造の際に使用可能な触媒としては、ナトリウム、リチウム等のアルカリ金属化合物；マグネシウム、カルシウム等のアルカリ土類金属化合物；亜鉛、マンガン、アンチモン、チタン、スズ、ジルコニウム、ゲルマニウム等の金属化合物；亜リン酸化合物；リン酸化合物；及びアミン化合物等が挙げられる。
【００４７】
具体的には、酢酸ナトリウム、炭酸ナトリウム、酢酸リチウム、炭酸リチウム、酢酸カルシウム、ステアリン酸カルシウム、酢酸マグネシウム、酢酸亜鉛、ステアリン酸亜鉛、ナフテン酸亜鉛、塩化亜鉛、酢酸マンガン、ナフテン酸マンガン、チタンテトラエトキシド、チタンテトラプロポキシド、チタンテトライソプロポキシド、チタンテトラブトキシド、三酸化アンチモン、トリフェニルアンチモン、トリブチルアンチモン、ギ酸スズ、シュウ酸スズ、テトラフェニルスズ、ジブチルスズジクロライド、ジブチルスズオキシド、ジフェニルスズオキシド、ジルコニウムテトラブトキシド、ナフテン酸ジルコニウム、炭酸ジルコニール、酢酸ジルコニール、ステアリン酸ジルコニール、オクチル酸ジルコニール、酸化ゲルマニウム、トリフェニルホスファイト、トリス（２，４−ジ−ｔ−ブチルフェニル）ホスファイト、エチルトリフェニルホスホニウムブロマイド、トリエチルアミン、トリフェニルアミン等の化合物が挙げられる。
【００４８】
本実施形態に用いるポリエステル樹脂の酸価（樹脂１ｇを中和するのに必要なＫＯＨのｍｇ数）は、３．０ｍｇＫＯＨ／ｇ以上３０．０ｍｇＫＯＨ／ｇ以下の範囲であることが望ましく、６．０ｍｇＫＯＨ／ｇ以上２５．０ｍｇＫＯＨ／ｇ以下の範囲にあることがより望ましく、８．０ｍｇＫＯＨ／ｇ以上２０．０ｍｇＫＯＨ／ｇ以下の範囲にあることが更に望ましい。なお、本実施形態において、酸価の測定は、ＪＩＳ Ｋ−００７０−１９９２に準ずる。
【００４９】
酸価が３．０ｍｇＫＯＨ／ｇよりも低いと水中への分散性が低下するため、湿式製法での乳化粒子の作製が非常に困難となる場合がある。また、凝集の際における乳化粒子としての安定性が著しく低下するため、効率的なトナーの作製が困難になる場合がある。一方、酸価が３０．０ｍｇＫＯＨ／ｇを超えると、トナーとしての吸湿性が増してしまい、トナーの帯電性が環境影響を受けやすくなることがある。
また、本実施形態に用いるポリエステル樹脂の水酸基価は、前述したように、５ｍｇＫＯＨ／ｇ以上１２ｍｇＫＯＨ／ｇ以下であることが望ましく、７ｍｇＫＯＨ／ｇ以上１０ｍｇＫＯＨ／ｇ以下であることがより望ましい。
このような水酸基価を有するポリエステル樹脂は、ゲル化することなく製造することができ、更に、ガラス転移温度が十分に高く、熱膨張し難くなることから、このポリエステル樹脂を用いることで、定着後に発生する光沢むらを抑制する透明トナーを容易に得ることができる。
【００５０】
ポリエステル樹脂の水酸基価を上記の範囲に制御する方法として、具体的には、多価カルボン酸成分と多価アルコール成分との縮重合物に対して、更に、無水トリメリット等を加えて反応させて所望の分子量のポリエステル樹脂を得た後に、このポリエステル樹脂に対し、酢酸、プロピオン酸、酪酸、吉草酸、カプロン酸等の飽和脂肪族カルボン酸、アクリル酸、メタクリル酸、オレイン酸、リノール酸等の不飽和カルボン酸等の１価のカルボキシル基を有する分子が望ましい。上記１価のカルボン酸の酸を適用し、１３０℃以上１８０℃以下（望ましくは、１４０℃以上１８０℃以下）に加熱し、その後、１００Ｔｏｒｒ（１ｔｏｒｒ＝１３３Ｐａ）以上５００Ｔｏｒｒ（望ましくは、１００ｔｏｒｒ以上３００  ｔｏｒｒ以下）以下に減圧して、０．５時間以上５時間以下（望ましくは１時間以上４時間以下）保持する方法が挙げられる。
なお、上記の方法において、加熱温度を上げる、減圧条件を厳しくする、又は、保持時間を長くすることで、水酸基価が下がる。
【００５１】
また、ポリエステル樹脂の重量平均分子量（Ｍｗ）は、６，０００以上３５，０００以下であることが望ましい。分子量（Ｍｗ）が、６，０００未満であると、定着の際にトナーが紙等の記録媒体の表面へしみ込んで定着むらが生じたり、定着画像の折り曲げ耐性に対する強度が低下する場合がある。また、重量平均分子量（Ｍｗ）が３５，０００を超えると、溶融時の粘度が高くなりすぎて定着に適当な粘度まで至るための温度が高くなることがあり、結果として定着性が損なわれる場合がある。
【００５２】
上記重量平均分子量は、ゲルパーミュエーションクロマトグラフィ（ＧＰＣ）により測定する。ＧＰＣによる分子量測定は、測定装置として東ソー製ＧＰＣ・ＨＬＣ−８１２０を用い、東ソー製カラム・ＴＳＫｇｅｌ  ＳｕｐｅｒＨＭ−Ｍ（１５ｃｍ）を使用し、ＴＨＦ溶媒で行った。重量平均分子量は、この測定結果から単分散ポリスチレン標準試料により作成した分子量校正曲線を使用して算出したものである。
【００５３】
以上のポリエステル樹脂を含む結着樹脂は、脂肪族重合性単量体を用いて合成されたポリエステル樹脂を主成分（５０質量％以上）とすることが望ましい。更にこの場合、前記ポリエステル樹脂を構成する脂肪族重合性単量体の構成比は、６０ｍｏｌ％以上であることが望ましく、９０ｍｏｌ％以上であることがより望ましい。なお、脂肪族重合性単量体としては、前述の脂肪族のジオール類やジカルボン酸類が好適に用いられる。
【００５４】
（離型剤）
本実施形態に係る透明トナーは離型剤を含む。
離型剤としては、例えば、低分子量ポリプロピレン、低分子量ポリエチレン等のパラフィンワックス；シリコーン樹脂；ロジン類；ライスワックス；カルナバワックス、エステルワックス、モンタンワックス等が具体的なものとして挙げられる。これらの中でも、パラフィンワックス、エステルワックス、モンタンワックス等が好ましく、パラフィンワックス、エステルワックス等が更に好ましい。
【００５５】
本実施形態に用いられる離型剤の溶融温度は、６０℃以上１１０℃以下が望ましく、７０℃以上１００℃以下がより望ましい。
また、離型剤の透明トナー中の含有量は０．５質量％以上１５質量％以下が望ましく、１．０質量％以上１２質量％以下がより望ましい。離型剤の含有量が０．５質量％より少ないと、特にオイルレス定着において剥離不良となるおそれがある。離型剤の含有量が１５質量％より多いと、トナーの流動性が悪化する等、画質及び画像形成の信頼性を低下させるおそれがある。
【００５６】
（その他の添加剤）
本実施形態に係る透明トナーには、上記成分以外にも、更に必要に応じて、凝集剤、内添剤、帯電制御剤、無機粉体（無機粒子）、有機粒子等の種々の成分を含んでいてもよい。
内添剤としては、例えば、フェライト、マグネタイト、還元鉄、コバルト、ニッケル、マンガン等の金属、合金、又はこれら金属を含む化合物などの磁性体等が挙げられる。
【００５７】
無機粒子としては、種々の目的のために添加されるが、トナーにおける粘弾性の調整のために添加されてもよい。この粘弾性の調整により、画像光沢度や紙への染み込みが調整される。無機粒子としては、シリカ粒子、酸化チタン粒子、アルミナ粒子、酸化セリウム粒子、或いはこれらの表面を疎水化処理した物等、公知の無機粒子を単独又は２種以上組み合わせて使用してもよい。発色性やＯＨＰ透過性等透明性を損なわないという観点から、屈折率が結着樹脂よりも小さいシリカ粒子が好ましく用いられる。また、シリカ粒子は種々の表面処理を施されてもよく、例えば、シラン系カップリング剤、チタン系カップリング剤、シリコーンオイル等で表面処理したものが好ましく用いられる。
【００５８】
（トナーの特性）
本実施形態に係る透明トナーの体積平均粒子径は４μｍ以上９μｍ以下の範囲であることが望ましく、より望ましくは４．５μｍ以上８．５μｍ以下の範囲であり、更に望ましくは５μｍ以上８μｍ以下の範囲である。
体積平均粒子径が４μｍより小さいと、トナー流動性が低下し、各粒子の帯電性が低下しやすい。また、帯電分布が広がるため、背景へのかぶりや現像器からのトナーこぼれ等が生じやすくなる。また、４μｍより小さいと、格段にクリーニング性が困難となる場合がある。体積平均粒子径が９μｍより大きいと、解像度が低下するため、十分な画質が得られなくなり、近年の高画質要求を満たすことが困難となる場合がある。
【００５９】
なお、上記体積平均粒子径の測定は、コールターマルチサイザーII（コールター社製）を用いて、５０μｍのアパーチャー径で行う。この際、測定はトナーを電解質水溶液（アイソトン水溶液）に分散させ、超音波により３０秒以上分散させた後に行った。
【００６０】
更に、本実施形態に係る透明トナーは、形状係数ＳＦ１が１１０以上１４０以下の範囲の球状であることが好ましい。形状がこの範囲の球状であることにより、転写効率、画像の緻密性が向上し、高画質な画像が形成される。
上記形状係数ＳＦ１は１１０以上１３０以下の範囲であることがより好ましい。
【００６１】
ここで上記形状係数ＳＦ１は、下記式（１）により求められる。
ＳＦ１＝（ＭＬ２／Ａ）×（π／４）×１００    ・・・    式（１）
上記式（１）中、ＭＬはトナーの絶対最大長、Ａはトナーの投影面積を各々示す。
【００６２】
前記ＳＦ１は、主に顕微鏡画像又は走査型電子顕微鏡（ＳＥＭ）画像を、画像解析装置を用いて解析することによって数値化され、例えば、以下のようにして算出する。すなわち、スライドガラス表面に散布した粒子の光学顕微鏡像を、ビデオカメラを通じてルーゼックス画像解析装置に取り込み、１００個の粒子の最大長と投影面積を求め、上記式（１）によって計算し、その平均値を求めることにより得られる。
【００６３】
本実施形態に係る透明トナーは、シアントナー、マゼンタトナー、イエロートナー、及びブラックトナーからなる群より選択される少なくとも一種の有色トナーと共にトナーセットを構成してもよい。
有色トナーに用いられる着色剤としては、染料であっても顔料であってもかまわないが、耐光性や耐水性の観点から顔料が望ましい。
望ましい着色剤としては、カーボンブラック、アニリンブラック、アニリンブルー、カルコイルブルー、クロムイエロー、ウルトラマリンブルー、デュポンオイルレッド、キノリンイエロー、メチレンブルークロライド、フタロシアンブルー、マラカイトグリーンオキサート、ランプブラック、ローズベンガル、キナクリドン、ベンジシンイエロー、Ｃ．Ｉ．ピグメント・レッド４８：１、Ｃ．Ｉ．ピグメント・レッド５７：１、Ｃ．Ｉ．ピグメント・レッド１２２、Ｃ．Ｉ．ピグメント・レッド１８５、Ｃ．Ｉ．ピグメント・レッド２３８、Ｃ．Ｉ．ピグメント・イエロー１２、Ｃ．Ｉ．ピグメント・イエロー１７、Ｃ．Ｉ．ピグメント・イエロー１８０、Ｃ．Ｉ．ピグメント・イエロー９７、Ｃ．Ｉ．ピグメント・イエロー７４、Ｃ．Ｉ．ピグメント・ブルー１５：１、Ｃ．Ｉ．ピグメント・ブルー１５：３等の公知の顔料が挙げられる。
【００６４】
有色トナーにおける着色剤の含有量としては、結着樹脂１００質量部に対して、１質量部以上３０質量部以下の範囲が望ましい。また、必要に応じて表面処理された着色剤を使用したり、顔料分散剤を使用したりすることも有効である。前記着色剤の種類を選択することにより、イエロートナー、マゼンタトナー、シアントナー、ブラックトナー等が得られる。
【００６５】
なお、本実施形態における有色トナーは、着色剤を含む以外、本実施形態に係る透明トナーと同様の成分を含有してもよい。また、粒子径等のトナーの特性に係る好ましい範囲も本実施形態に係る透明トナーと同様である。
【００６６】
＜トナーの製造方法＞
本実施形態に係る透明トナーの製造方法は特に限定されず、公知である混練・粉砕製法等の乾式法や、乳化凝集法や懸濁重合法等の湿式法等によって作製される。これらの方法の中でも、コアシェル構造のトナーを作製することが容易な乳化凝集法が好ましい。以下、乳化凝集法による本実施形態のトナーの製造方法について詳しく説明する。
【００６７】
本実施形態に係る乳化凝集法はトナーを構成する原料を乳化して樹脂粒子（乳化粒子）を形成する乳化工程と、該樹脂粒子の凝集体を形成する凝集工程と、凝集体を融合させる融合工程とを有する。
【００６８】
（乳化工程）
例えば、ポリエステル樹脂粒子分散液の作製は、水系媒体とポリエステル樹脂とを混合した溶液に、分散機により剪断力を与えることにより行う。その際、加熱して樹脂成分の粘性を下げて粒子を形成してもよい。また、分散した樹脂粒子の安定化のため、分散剤を使用してもよい。更に、ポリエステル樹脂が油性で水への溶解度の比較的低い溶剤に溶解するものであれば、該樹脂をそれらの溶剤に解かして水中に分散剤や高分子電解質と共に粒子分散し、その後加熱又は減圧して溶剤を蒸散することにより、ポリエステル樹脂粒子分散液を作製する。
【００６９】
水系媒体としては、例えば、蒸留水、イオン交換水等の水；アルコール類；などが挙げられるが、水のみであることが望ましい。
また、乳化工程に使用される分散剤としては、例えば、ポリビニルアルコール、メチルセルロース、エチルセルロース、ヒドロキシエチルセルロース、カルボキシメチルセルロース、ポリアクリル酸ナトリウム、ポリメタクリル酸ナトリウム等の水溶性高分子；ドデシルベンゼンスルホン酸ナトリウム、オクタデシル硫酸ナトリウム、オレイン酸ナトリウム、ラウリル酸ナトリウム、ステアリン酸カリウム等のアニオン性界面活性剤、ラウリルアミンアセテート、ステアリルアミンアセテート、ラウリルトリメチルアンモニウムクロライド等のカチオン性界面活性剤、ラウリルジメチルアミンオキサイド等の両性イオン性界面活性剤、ポリオキシエチレンアルキルエーテル、ポリオキシエチレンアルキルフェニルエーテル、ポリオキシエチレンアルキルアミン等のノニオン性界面活性剤等の界面活性剤；リン酸三カルシウム、水酸化アルミニウム、硫酸カルシウム、炭酸カルシウム、炭酸バリウム等の無機塩；等が挙げられる。
【００７０】
前記乳化液の作製に用いる分散機としては、例えば、ホモジナイザー、ホモミキサー、加圧ニーダー、エクストルーダー、メディア分散機等が挙げられる。樹脂粒子の大きさとしては、その平均粒子径（体積平均粒子径）は１．０μｍ以下が好ましく、６０ｎｍ以上３００ｎｍ以下の範囲であることがより好ましく、更に望ましくは１５０ｎｍ以上２５０ｎｍ以下の範囲である。６０ｎｍ未満では、樹脂粒子が分散液中で安定な粒子となるため、該樹脂粒子の凝集が困難となる場合がある。また１．０μｍを超えると、樹脂粒子の凝集性が向上しトナー粒子を作製することが容易となるが、トナーの粒子径分布が広がってしまう場合がある。
【００７１】
離型剤分散液の調製に際しては、離型剤を、水中にイオン性界面活性剤や高分子酸や高分子塩基などの高分子電解質と共に分散した後、離型剤の溶融温度以上の温度に加熱すると共に、強いせん断力を付与できるホモジナイザーや圧力吐出型分散機を用いて分散処理する。このような処理を経ることにより、離型剤分散液が得られる。分散処理の際、ポリ塩化アルミニウム等の無機化合物を分散液に添加することにより、離型剤にＡｌ等の金属元素を含有させうる。好ましい無機化合物としては、例えば、ポリ塩化アルミニウム、硫酸アルミニウム、高塩基性ポリ塩化アルミニウム、ポリ水酸化アルミニウム、塩化アルミニウム等が挙げられる。これらの中でも、ポリ塩化アルミニウム、硫酸アルミニウム等が好ましい。
上記離型剤分散液は乳化凝集法に用いられるが、トナーを懸濁重合法により製造する際に上記離型剤分散液を用いてもよい。
【００７２】
分散処理により、体積平均粒子径が１μｍ以下の離型剤粒子を含む離型剤分散液が得られる。なお、より好ましい離型剤粒子の体積平均粒子径は、１００ｎｍ以上５００ｎｍ以下である。
体積平均粒子径が１００ｎｍ未満では、使用される結着樹脂の特性にも左右されるが、一般的に離型剤成分がトナー中に取り込まれにくくなる。また、５００ｎｍを超える場合には、トナー中の離型剤の分散状態が不充分となる場合がある。
【００７３】
（凝集工程）
前記凝集工程においては、ポリエステル樹脂粒子の分散液、離型剤分散液等を混合して混合液とし、ポリエステル樹脂粒子のガラス転移温度以下の温度で加熱して凝集させ、凝集粒子を形成する。凝集粒子の形成は、攪拌下、混合液のｐＨを酸性にすることによってなされる。ｐＨとしては、２以上７以下の範囲が望ましく、２．２以上６以下の範囲がより望ましく、２．４以上５以下の範囲が更に望ましい。この際、凝集剤を使用することも有効である。
なお、凝集工程において、離型剤分散液は、樹脂粒子分散液等の各種分散液とともに一度に添加・混合してもよいし、複数回に分割して添加しても良い。
【００７４】
凝集剤としては、前記分散剤に用いる界面活性剤と逆極性の界面活性剤、無機金属塩の他、２価以上の金属錯体を好適に用いられる。特に、金属錯体を用いた場合には界面活性剤の使用量を低減でき、帯電特性が向上するため特に望ましい。
【００７５】
前記無機金属塩としては、例えば、塩化カルシウム、硝酸カルシウム、塩化バリウム、塩化マグネシウム、塩化亜鉛、塩化アルミニウム、硫酸アルミニウムなどの金属塩、及び、ポリ塩化アルミニウム、ポリ水酸化アルミニウム、多硫化カルシウム等の無機金属塩重合体などが挙げられる。その中でも特に、アルミニウム塩及びその重合体が好適である。よりシャープな粒度分布を得るためには、無機金属塩の価数が１価より２価、２価より３価、３価より４価の方が、また、同じ価数であっても重合タイプの無機金属塩重合体の方が、より適している。
本実施形態においては、アルミニウムを含む４価の無機金属塩の重合体を用いることが、シャープな粒度分布を得るため好ましい。
【００７６】
また、前記凝集粒子が所望の粒子径になったところで樹脂粒子を追添加することで（被覆工程）、コア凝集粒子の表面を該樹脂粒子で被覆した構成のトナーを作製してもよい。この場合、離型剤がトナー表面に露出しにくくなるため、帯電性や現像性の観点で望ましい構成である。追添加する場合、追添加前に凝集剤を添加したり、ｐＨ調整を行ってもよい。
【００７７】
（融合工程）
融合工程においては、前記凝集工程に準じた攪拌条件下で、凝集粒子の懸濁液のｐＨを３以上９以下の範囲に上昇させることにより凝集の進行を止め、前記ポリエステル樹脂の溶融温度以上の温度で加熱を行うことにより凝集粒子を融合させる。また、前記ポリエステル樹脂で被覆した場合には、該ポリエステル樹脂も融合しコア凝集粒子を被覆する。前記加熱の時間としては、融合がされる程度行えばよく、０．５時間以上１０時間以下程度行えばよい。
【００７８】
融合後に冷却し、融合粒子を得る。
融合して得た融合粒子は、ろ過などの固液分離工程や、必要に応じて洗浄工程、乾燥工程を経てトナー粒子となる。
【００７９】
−外添剤及び内添剤−
得られたトナー粒子は、帯電調整、流動性付与、電荷交換性付与等を目的として、シリカ、チタニア、酸化アルミに代表される無機酸化物を添加付着していてもよい。これらは、例えば、Ｖ型ブレンダーやヘンシェルミキサー、レディゲミキサー等によって行うことができ、段階を分けて付着させてもよい。
【００８０】
前記無機粒子としては、例えば、シリカ、アルミナ、酸化チタン、チタン酸バリウム、チタン酸マグネシウム、チタン酸カルシウム、チタン酸ストロンチウム、酸化亜鉛、ケイ砂、クレー、雲母、ケイ灰石、ケイソウ土、塩化セリウム、ベンガラ、酸化クロム、酸化セリウム、三酸化アンチモン、酸化マグネシウム、酸化ジルコニウム、炭化ケイ素、窒化ケイ素などを挙げられる。これらの中でも、シリカ粒子及び／又はチタニア粒子が好ましく、特に疎水化処理されたシリカ粒子、チタニア粒子が好ましい。
【００８１】
前記無機粒子は、一般にトナーの流動性を向上させる目的で使用される。前記無機粒子の中でも、メタチタン酸ＴｉＯ（ＯＨ）２を用いることにより、透明性に優れ、良好な帯電性、環境安定性、流動性、耐ケーキング性、安定した負帯電性、安定した画質維持性を示すトナーが得られる。また、メタチタン酸の疎水化処理化合物は、１０１０Ω・ｃｍ以上の電気抵抗を有することが、転写電界を上げても逆極性に帯電したトナーが発生することなしに高転写性が得られるため好ましい。流動性付与を目的とした外添剤の体積平均粒子径は、１次粒子径で１ｎｍ以上４０ｎｍ以下の範囲であることが好ましく、５ｎｍ以上２０ｎｍ以下の範囲であることがより好ましい。また転写性向上を目的とした外添剤の体積平均粒子径は５０ｎｍ以上５００ｎｍ以下が好ましい。これらの外添剤粒子は、疎水化等の表面改質を行うことが帯電性、現像性を安定させる点で好ましい。
【００８２】
前記表面改質の手段としては従来公知の方法が用いられる。具体的には、シラン、チタネート、アルミネート等の各カップリング処理が挙げられる。カップリング処理に用いるカップリング剤としては特に制限はないが、例えば、メチルトリメトキシシラン、フェニルトリメトキシシラン、メチルフェニルジメトキシシラン、ジフェニルジメトキシシラン、ビニルトリメトキシシラン、γ−アミノプロピルトリメトキシシラン、γ−クロロプロピルトリメトキシシラン、γ−ブロモプロピルトリメトキシシラン、γ−グリシドキシプロピルトリメトキシシラン、γ−メルカプトプロピルトリメトキシシラン、γ−ウレイドプロピルトリメトキシシラン、フルオロアルキルトリメトキシシラン、ヘキサメチルジシラザン等のシランカップリング剤；チタネートカップリング剤；アルミネートカップリング剤；等が好適な例として挙げられる。
【００８３】
更に、必要に応じて種々の添加剤を添加してもよく、これらの添加剤としては、他の流動化剤やポリスチレン粒子、ポリメチルメタクリレート粒子、ポリフッ化ビニリデン粒子等のクリーニング助剤やジンクステアリルアミド、チタン酸ストロンチウム等の感光体付着物除去を目的とした研磨剤等があげられる。
【００８４】
前記外添剤の添加量は、トナー粒子１００質量部に対して、０．１質量部以上５質量部以下の範囲が好ましく、０．３質量部以上２質量部以下の範囲がより好ましい。添加量が０．１質量部より少ないと、トナーの流動性が悪化する場合があり、更に帯電性が悪化する、電荷交換性が悪化するなどの不具合があり、宜しくない。一方、該添加量が５質量部より多いと、過剰被覆状態となり、過剰無機酸化物が接触部材に移行し、二次障害を引き起こす場合がある。
更に必要に応じ、超音波篩分機、振動篩分機、風力篩分機などを使って、トナーの粗大粒子を外添後取り除いてもよい。
【００８５】
また、上述した外添剤以外にも、帯電制御剤、有機粒体、滑剤、研磨剤などのその他の成分（粒子）を添加してもよい。
【００８６】
帯電制御剤としては、特に制限はないが、無色又は淡色のものが好ましく使用される。例えば、４級アンモニウム塩化合物、ニグロシン系化合物、アルミニウム、鉄、クロムなどの錯体、トリフェニルメタン系顔料などが挙げられる。
【００８７】
有機粒体としては、例えば、ビニル系樹脂、ポリエステル樹脂、シリコーン樹脂等の通常トナー表面の外添剤として使用される粒子が挙げられる。なお、これらの無機粒体や有機粒体は、流動性助剤、クリーニング助剤等として用いられる。
滑剤としては、例えば、エチレンビスステアリル酸アミド、オレイン酸アミド等の脂肪酸アミド、ステアリン酸亜鉛、ステアリン酸カルシウムなどの脂肪酸金属塩等が挙げられる。
研磨剤としては、例えば、前述のシリカ、アルミナ、酸化セリウムなどが挙げられる。
【００８８】
＜静電潜像現像剤＞
本実施形態に係る静電潜像現像剤は、本実施形態に係る透明トナーを少なくとも含むものである。
本実施形態に係る透明トナーは、そのまま一成分現像剤として、或いは二成分現像剤として用いられる。二成分現像剤として用いる場合にはキャリアと混合して使用される。
【００８９】
二成分現像剤に使用し得るキャリアとしては、特に制限はなく、公知のキャリアが用いられる。例えば、酸化鉄、ニッケル、コバルト等の磁性金属、フェライト、マグネタイト等の磁性酸化物や、これら芯材表面に樹脂被覆層を有する樹脂コートキャリア、磁性分散型キャリア等が挙げられる。また、マトリックス樹脂に導電材料などが分散された樹脂分散型キャリアであってもよい。
【００９０】
キャリアに使用される被覆樹脂・マトリックス樹脂としては、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン樹脂又はその変性品、フッ素樹脂、ポリエステル、ポリカーボネート、フェノール樹脂、エポキシ樹脂等が例示されるが、これらに限定されるものではない。
【００９１】
導電材料としては、金、銀、銅といった金属やカーボンブラック、更に酸化チタン、酸化亜鉛、硫酸バリウム、ホウ酸アルミニウム、チタン酸カリウム、酸化スズ、カーボンブラック等が例示されるが、これらに限定されるものではない。導電材料としては、酸化亜鉛、酸化チタン等の白色導電剤が好ましい。白色導電剤を用いることにより、キャリア片が被転写体に転写された際に、トナー像中においてキャリア片が目につきにくくなる。
【００９２】
また、キャリアの芯材としては、鉄、ニッケル、コバルト等の磁性金属、フェライト、マグネタイト等の磁性酸化物、ガラスビーズ等が挙げられるが、キャリアを磁気ブラシ法に用いるためには、磁性材料であることが望ましい。キャリアの芯材の体積平均粒子径としては、一般的には１０μｍ以上５００μｍ以下の範囲にあり、望ましくは３０μｍ以上１００μｍ以下の範囲にある。
【００９３】
また、キャリアの芯材の表面に樹脂被覆するには、前記被覆樹脂、及び必要に応じて各種添加剤を適当な溶媒に溶解した被覆層形成用溶液により被覆する方法等が挙げられる。溶媒としては、特に限定されるものではなく、使用する被覆樹脂、塗布適性等を勘案して選択すればよい。
【００９４】
具体的な樹脂被覆方法としては、キャリアの芯材を被覆層形成用溶液中に浸漬する浸漬法、被覆層形成用溶液をキャリアの芯材表面に噴霧するスプレー法、キャリアの芯材を流動エアーにより浮遊させた状態で被覆層形成用溶液を噴霧する流動床法、ニーダーコーター中でキャリアの芯材と被覆層形成溶液とを混合し、溶剤を除去するニーダーコーター法等が挙げられる。
【００９５】
前記二成分現像剤における、本実施形態に係る透明トナーと上記キャリアとの混合比（質量比）は、トナー：キャリア＝１：１００乃至３０：１００程度の範囲が望ましく、３：１００乃至２０：１００程度の範囲がより望ましい。
【００９６】
＜トナーカートリッジ、プロセスカートリッジ、及び画像形成装置＞
本実施形態に係る画像形成装置は、潜像保持体と、前記潜像保持体に形成された静電潜像を本実施形態に係る静電潜像現像剤によりトナー画像として現像する現像手段と、前記潜像保持体に形成されたトナー画像を被転写体に転写する転写手段と、前記被転写体に転写されたトナー画像を定着する定着手段とを有し、必要に応じて前記潜像保持体の転写残留成分をクリーニングするクリーニング手段等のその他の手段を有してもよい。
本実施形態に係る画像形成装置は、例えば、感光体ドラム等の潜像保持体上に保持されたトナー像を中間転写体に順次一次転写を繰り返すカラー画像形成装置や、各色毎の現像器を備えた複数の潜像保持体を中間転写体上に直列に配置したタンデム型カラー画像形成装置等であってもよい。
【００９７】
なお、この画像形成装置において、例えば、前記現像手段を含む部分が、画像形成装置本体に対して脱着可能なカートリッジ構造（プロセスカートリッジ）であってもよい。該プロセスカートリッジとしては、現像剤保持体を少なくとも備え、該現像剤保持体に本実施形態に係る静電潜像現像剤を収容する本実施形態に係るプロセスカートリッジが好適に用いられる。
【００９８】
以下に、図面を参照しながら本実施形態に係る画像形成装置について説明する。
図１は、本実施形態に係る画像形成装置の一例を示す概略構成図である。本実施形態に係る画像形成装置は、潜像保持体としての感光体が複数、即ち画像形成ユニット（画像形成手段）が複数設けられたタンデム型の構成に係るものである。
【００９９】
本実施形態に係る画像形成装置は、図１に示すように、それぞれイエロー、マゼンタ、シアンそしてブラックの各色の画像を形成する４つの画像形成ユニット５０Ｙ、５０Ｍ、５０Ｃ、５０Ｋと、透明画像を形成する画像形成ユニット５０Ｔが、間隔をおいて並列的に（タンデム状に）配置されている。
ここで、各画像形成ユニット５０Ｙ、５０Ｍ、５０Ｃ、５０Ｋ、５０Ｔは、収容されている現像剤中のトナーの色を除き同様の構成を有しているため、ここではイエロー画像を形成する画像形成ユニット５０Ｙについて代表して説明する。尚、画像形成ユニット５０Ｙと同様の部分に、イエロー（Ｙ）の代わりに、マゼンタ（Ｍ）、シアン（Ｃ）、ブラック（Ｋ）、透明（Ｔ）を付した参照符号を付すことにより、各画像形成ユニット５０Ｍ、５０Ｃ、５０Ｋ、５０Ｔの説明を省略する。本実施形態においては、画像形成ユニット５０Ｔに収容されている現像剤中の透明トナーとして本実施形態に係る透明トナーが用いられる。
【０１００】
イエローの画像形成ユニット５０Ｙは、潜像保持体としての感光体１１Ｙを備えており、この感光体１１Ｙは、図示の矢印Ａ方向に沿って図示しない駆動手段によって予め定められたプロセススピードで回転駆動されるようになっている。感光体１１Ｙとしては、例えば、赤外領域に感度を持つ有機感光体が用いられる。
【０１０１】
感光体１１Ｙの上部には、帯電ロール（帯電手段）１８Ｙが設けられており、帯電ロール１８Ｙには、不図示の電源により予め定められた電圧が印加され、感光体１１Ｙの表面が予め定められた電位に帯電される。
【０１０２】
感光体１１Ｙの周囲には、帯電ロール１８Ｙよりも感光体１１Ｙの回転方向下流側に、感光体１１Ｙの表面を露光して静電潜像を形成する露光装置（静電潜像形成手段）１９Ｙが配置されている。なお、ここでは露光装置１９Ｙとして、スペースの関係上、小型化が可能なＬＥＤアレイを用いているが、これに限定されるものではなく、他のレーザービーム等による静電潜像形成手段を用いても勿論問題無い。
【０１０３】
また、感光体１１Ｙの周囲には、露光装置１９Ｙよりも感光体１１Ｙの回転方向下流側に、イエロー色の現像剤を保持する現像剤保持体を備える現像装置（現像手段）２０Ｙが配置されており、感光体１１Ｙ表面に形成された静電潜像を、イエロー色のトナーによって顕像化し、感光体１１Ｙ表面にトナー画像を形成する構成になっている。
【０１０４】
感光体１１Ｙの下方には、感光体１１Ｙ表面に形成されたトナー画像を一次転写する中間転写ベルト（一次転写手段）３３が、５つの感光体１１Ｔ、１１Ｙ、１１Ｍ、１１Ｃ、１１Ｋの下方に渡るように配置されている。この中間転写ベルト３３は、一次転写ロール１７Ｙによって感光体１１Ｙの表面に押し付けられている。また、中間転写ベルト３３は、駆動ロール１２、支持ロール１３及びバイアスロール１４の３つのロールによって張架され、感光体１１Ｙのプロセススピードと等しい移動速度で、矢印Ｂ方向に周動されるようになっている。中間転写ベルト３３表面には、上記のようにして一次転写されたイエローのトナー画像に先立ち透明トナー画像が一次転写され、次にイエローのトナー画像が一次転写され、更にマゼンタ、シアン及びブラックの各色のトナー画像が順次一次転写され、積層される。
【０１０５】
また、感光体１１Ｙの周囲には、一次転写ロール１７Ｙよりも感光体１１Ｙの回転方向（矢印Ａ方向）下流側に、感光体１１Ｙの表面に残留したトナーやリトランスファーしたトナーを清掃するためのクリーニング装置１５Ｙが配置されている。クリーニング装置１５Ｙにおけるクリーニングブレードは、感光体１１Ｙの表面にカウンター方向に圧接するように取り付けられている。
【０１０６】
中間転写ベルト３３を張架するバイアスロール１４には、中間転写ベルト３３を介して二次転写ロール（二次転写手段）３４が圧接されている。中間転写ベルト３３表面に一次転写され積層されたトナー画像は、バイアスロール１４と二次転写ロール３４との圧接部において、図示しない用紙カセットから給紙される記録紙（被転写体）Ｐ表面に、静電的に転写される。この際、中間転写ベルト３３上に転写、積層されたトナー画像は透明トナー画像が一番下（中間転写ベルト３３に接する位置）になっているため、記録紙Ｐ表面に転写されたトナー画像では、透明トナー画像が一番上になる。
【０１０７】
また、二次転写ロール３４の下流には、記録紙Ｐ上に多重転写されたトナー画像を、熱及び圧力によって記録紙Ｐ表面に定着して、永久像とするための定着器（定着手段）３５が配置されている。
【０１０８】
なお、本実施形態に用いられる定着器としては、例えば、表面にフッ素樹脂成分やシリコーン系樹脂に代表される低表面エネルギー材料を用い、ベルト形状を有する定着ベルト、及び、表面にフッ素樹脂成分やシリコーン系樹脂に代表される低表面エネルギー材料を用い、円筒状の定着ロールが挙げられる。
【０１０９】
次に、透明、イエロー、マゼンタ、シアン、そしてブラックの各色の画像を形成する各画像形成ユニット５０Ｔ、５０Ｙ、５０Ｍ、５０Ｃ、５０Ｋの動作について説明する。各画像形成ユニット５０Ｔ、５０Ｙ、５０Ｍ、５０Ｃ、５０Ｋの動作は、それぞれ同様であるため、イエローの画像形成ユニット５０Ｙの動作を、その代表として説明する。
【０１１０】
イエローの現像ユニット５０Ｙにおいて、感光体１１Ｙは、矢印Ａ方向に予め定められたプロセススピードで回転する。帯電ロール１８Ｙにより、感光体１１Ｙの表面は予め定められた電位にマイナス帯電される。その後、感光体１１Ｙの表面は、露光装置１９Ｙによって露光され、画像情報に応じた静電潜像が形成される。続いて、現像装置２０Ｙによりマイナス帯電されたトナーが反転現像され、感光体１１Ｙの表面に形成された静電潜像は感光体１１Ｙ表面に可視像化され、トナー画像が形成される。その後、感光体１１Ｙ表面のトナー画像は、一次転写ロール１７Ｙにより中間転写ベルト３３表面に一次転写される。一次転写後、感光体１１Ｙは、その表面に残留したトナー等の転写残留成分がクリーニング装置１５Ｙのクリーニングブレードにより掻き取られ、清掃され、次の画像形成工程に備える。
【０１１１】
以上の動作が各画像形成ユニット５０Ｔ、５０Ｙ、５０Ｍ、５０Ｃ、５０Ｋで行われ、各感光体１１Ｔ、１１Ｙ、１１Ｍ、１１Ｃ、１１Ｋ表面に可視像化されたトナー画像が、次々と中間転写ベルト３３表面に多重転写されていく。カラーモード時は、透明、イエロー、マゼンタ、シアンそしてブラックの順に各色のトナー画像が多重転写されるが、二色、三色モード時のときもこの順番で、必要な色のトナー画像のみが単独又は多重転写されることになる。その後、中間転写ベルト３３表面に単独又は多重転写されたトナー画像は、二次転写ロール３４により、図示しない用紙カセットから搬送されてきた記録紙Ｐ表面に二次転写され、続いて、定着器３５において加熱・加圧されることにより定着される。二次転写後に中間転写ベルト３３表面に残留したトナーは、中間転写ベルト３３用のクリーニングブレードで構成さえたベルトクリーナ１６により清掃される。
【０１１２】
図１において、イエローの画像形成ユニット５０Ｙは、イエロー色の静電潜像現像剤を保持する現像剤保持体を含む現像装置２０Ｙと感光体１１Ｙと帯電ロール１８Ｙとクリーニング装置１５Ｙとが一体となって画像形成装置本体から着脱可能なプロセスカートリッジとして構成されている。また、画像形成ユニット５０Ｔ、５０Ｋ、５０Ｃ及び５０Ｍも画像形成ユニット５０Ｙと同様にプロセスカートリッジとして構成されている。
【０１１３】
次に、本実施形態に係る透明トナーカートリッジについて説明する。本実施形態に係る透明トナーカートリッジは、画像形成装置に着脱可能に装着され、画像形成装置内に設けられた現像手段に供給するためのトナーを収納する。なお、本実施形態に係る透明トナーカートリッジには少なくともトナーが収容されていればよく、画像形成装置の機構によっては、例えば現像剤が収容されてもよい。
【０１１４】
従って、トナーカートリッジの着脱が可能な構成を有する画像形成装置においては、本実施形態に係る透明トナーを収納したトナーカートリッジを利用することにより、本実施形態に係る透明トナーが容易に現像装置に供給される。
【０１１５】
なお、図１に示す画像形成装置は、トナーカートリッジ４０Ｙ、４０Ｍ、４０Ｃ、４０Ｋ、及び４０Ｔの着脱が可能な構成を有する画像形成装置であり、現像装置２０Ｙ、２０Ｍ、２０Ｃ、２０Ｋ及び２０Ｔは、各々の現像装置（色）に対応したトナーカートリッジと、図示しないトナー供給管で接続されている。
また、トナーカートリッジ内に収納されているトナーが少なくなった場合には、このトナーカートリッジを交換してもよい。
【０１１６】
＜画像形成方法＞
次に、本実施形態に係るトナーを用いた画像形成方法について説明する。
この画像形成方法では、潜像保持体に静電潜像を形成する潜像形成工程と、現像剤保持体に保持された本実施形態に係る静電潜像現像剤を用いて前記潜像保持体に形成された静電潜像を現像してトナー画像を形成する画像形成工程と、前記潜像保持体に形成されたトナー画像を被転写体に転写する転写工程と、前記被転写体に転写されたトナー画像を定着する定着工程と、を有し、定着された前記トナー画像の断面における離型剤のドメインの形状係数ＳＦ１が１００以上１４０以下であることが望ましい。
【０１１７】
本実施形態に係る透明トナーで形成された透明のトナー画像の断面における離型剤のドメインの形状係数ＳＦ１が１００以上１４０以下であると、離型剤のドメインが球状であることを示しており、このため定着画像を通過した入射光の乱反射が抑制され、定着後に発生する光沢むらが防止される。
離型剤のドメインの形状係数ＳＦ１は、１００以上１３５以下が好ましく、１００以上１３０以下が更に好ましい。
【０１１８】
トナー画像の断面における離型剤のドメインの形状係数ＳＦ１は以下のようにして測定した値をいう。
トナー画像を５ｍｍ四方に切断し、ビスフェノールＡ型液状エポキシ樹脂と硬化剤を用いて包埋し、切削用サンプルを作製する。次にダイヤモンドナイフを用いた切削機、例えばＬＥＩＣＡウルトラミクロトーム（日立テクノロジーズ社製）を用いてー１００℃の下、厚さ１００ｎｍに切片化し観察用サンプルを作製した。このときトナー画像の観察を行うため、トナー画像に対し垂直方向に切削用サンプルを切断する。これによりトナー画像の断面の観察が容易になる。次に、トナー断面を、走査型電子顕微鏡顕微鏡（ＴＥＭ）を用いて観察する。得られた顕微鏡像を、ビデオカメラを通じてルーゼックス画像解析装置に取り込み１００個の離型剤ドメインの最大長と投影面積を求め、前記式（１）によって計算し、その平均値を求めることにより離型剤のドメインの形状係数ＳＦ１が得られる。
【０１１９】
本実施形態に係る透明トナーでは定着工程での離型剤の結晶成長が抑制されるため、離型剤の結晶形状が扁平形になりにくく、球状に保たれやすい。その結果として、形状係数ＳＦ１の値が１００以上１４０以下となる。
【実施例】
【０１２０】
以下、本実施形態を実施例に基づき更に詳細に説明するが、本実施形態は下記実施例に限定されるものではない。なお特に断わりのない限り「部」は「質量部」を、「％」は「質量％」を表す。
【０１２１】
＜各ポリエステル樹脂の合成＞
−ポリエステル樹脂（１）の合成−
・アジピン酸ジメチル：７４部
・テレフタル酸ジメチル：１９２部
・ビスフェノールＡエチレンオキシド付加物：２１６部
・エチレングリコール：３８部
・テトラブトキシチタネート（触媒）：０．０３７部
【０１２２】
上記成分を攪拌装置、窒素導入管、温度センサー、及び精留塔を備えた内容量５リットルの二口フラスコに入れ、容器内に窒素ガスを導入して不活性雰囲気に保ち攪拌しながら昇温した後、１６０℃で７時間共縮重合反応させ、その後、１０Ｔｏｒｒまで徐々に減圧しながら２２０℃まで昇温し５時間保持した。一旦常圧に戻し、無水トリメリット酸９部を加え、再度１０Ｔｏｒｒ（１３３０Ｐａ）まで徐々に減圧し１時間保持することによりポリエステル樹脂（１）を合成した。
【０１２３】
得られたポリエステル樹脂（１）のガラス転移温度を、前述の測定方法により示差走査熱量系（ＤＳＣ）を用いて測定したところ、６５℃であった。得られたポリエステル樹脂（１）の分子量を前述の測定方法によりＧＰＣを用いて測定したところ、重量平均分子量（Ｍｗ）は１２，０００であり、数平均分子量（Ｍｎ）は４，０００であった。更に、前述の測定方法により測定したポリエステル樹脂（１）の水酸基価は１９．０ｍｇＫＯＨ／ｇであり、酸価は１４．３ｍｇＫＯＨ／ｇであった。
なお、以下のポリエステル樹脂（２）乃至（１０）におけるガラス転移温度、酸価、水酸基価、重量平均分子量、及び数平均分子量についても、ポリエステル樹脂（１）と同様の方法で測定した。
【０１２４】
−ポリエステル樹脂（２）の合成−
上述の方法で得られたポリエステル樹脂（１）２００部、テトラブトキシチタネート０．００５部を内容量０．５リットルの二口フラスコに入れ、ここに、プロピオン酸を２．１部添加した。その後、１４０℃に加熱し、更に、２００Ｔｏｒｒ（２６６００Ｐａ）まで減圧し１時間保持することにより、ポリエステル樹脂（２）を得た。
【０１２５】
得られたポリエステル樹脂（２）のガラス転移温度は６４℃、酸価は１４．１ｍｇＫＯＨ／ｇ、水酸基価は１１．４ｍｇＫＯＨ／ｇ、重量平均分子量は１２，０００、数平均分子量は４，０００であった。
【０１２６】
−ポリエステル樹脂（３）の合成−
プロピオン酸２．１部を添加する代わりにプロピオン酸２．７部を添加した以外は、ポリエステル樹脂（２）と同様に行い、ポリエステル樹脂（３）を得た。
得られたポリエステル樹脂（３）のガラス転移温度は６３℃、酸価は１４．０ｍｇＫＯＨ／ｇ、水酸基価は９．３ｍｇＫＯＨ／ｇ、重量平均分子量１２，０００、数平均分子量４，０００であった。
【０１２７】
−ポリエステル樹脂（４）の合成−
プロピオン酸２．１部を添加する代わりにプロピオン酸３．６部を添加した以外は、ポリエステル樹脂（２）と同様に行い、ポリエステル樹脂（４）を得た。
得られたポリエステル樹脂（４）のガラス転移温度は６３℃、酸価は１３．８ｍｇＫＯＨ／ｇ、水酸基価は５．８ｍｇＫＯＨ／ｇ、重量平均分子量１２，０００、数平均分子量４，０００であった。
【０１２８】
−ポリエステル樹脂（５）の合成−
プロピオン酸２．１部を添加する代わりにプロピオン酸４．０部を添加した以外は、ポリエステル樹脂（２）と同様に行い、ポリエステル樹脂（５）を得た。
得られたポリエステル樹脂（５）のガラス転移温度は６２℃、酸価は１３．７ｍｇＫＯＨ／ｇ、水酸基価は４．１ｍｇＫＯＨ／ｇ、重量平均分子量１２，０００、数平均分子量４，０００であった。
【０１２９】
−ポリエステル樹脂（６）の合成−
・ビスフェノールＡエチレンオキサイド２モル付加物：１１４部
・ビスフェノールＡプロピレンオキサイド２モル付加物：８４部
・テレフタル酸ジメチルエステル：７５部
・ドデセニルコハク酸：１９．５部
・トリメリット酸：７．５部
【０１３０】
攪拌装置、窒素導入管、温度センサー、及び精留塔を備えた内容量５リットルの二口フラスコに上記成分を入れ、１時間を要して温度を１９０℃まで上げ、反応系内を攪拌した後、ジブチル錫オキサイド３．０部を投入した。更に、生成する水を留去しながら６時間を要して１９０℃から２４０℃まで温度を上げ、２４０℃で更に２時間脱水縮合反応を継続し、ポリエステル樹脂（６）を合成した。
【０１３１】
得られたポリエステル樹脂（６）のガラス転移温度は５７℃、酸価は１５．０ｍｇＫＯＨ／ｇ、水酸基価は１５．７ｍｇＫＯＨ／ｇ、重量平均分子量は５８，０００、数平均分子量は５，６００であった。
【０１３２】
−ポリエステル樹脂（７）の合成−
上述の方法で得られたポリエステル樹脂（６）２００部、テトラブトキシチタネート０．００５部を内容量０．５リットルの二口フラスコに入れ、ここに、プロピオン酸を１．１ｇ添加した。その後、１４０℃に加熱し、更に、２００Ｔｏｒｒ（２６６００Ｐａ）まで減圧し１時間保持することにより、ポリエステル樹脂（７）を得た。
【０１３３】
得られたポリエステル樹脂（７）のガラス転移温度は５７℃、酸価は１４．９ｍｇＫＯＨ／ｇ、水酸基価は１１．７ｍｇＫＯＨ／ｇ、重量平均分子量は５８，０００、数平均分子量は５，６００であった。
【０１３４】
−ポリエステル樹脂（８）の合成−
プロピオン酸１．１部を添加する代わりにプロピオン酸１．９部を添加した以外は、ポリエステル樹脂（７）と同様に行い、ポリエステル樹脂（８）を得た。
得られたポリエステル樹脂（８）のガラス転移温度は５６℃、酸価は１４．８ｍｇＫＯＨ／ｇ、水酸基価は９．１ｍｇＫＯＨ／ｇ、重量平均分子量５８，０００、数平均分子量５，６００であった。
【０１３５】
−ポリエステル樹脂（９）の合成−
プロピオン酸１．１部を添加する代わりにプロピオン酸２．７部を添加した以外は、ポリエステル樹脂（７）と同様に行い、ポリエステル樹脂（９）を得た。
得られたポリエステル樹脂（９）のガラス転移温度は５６℃、酸価は１４．６ｍｇＫＯＨ／ｇ、水酸基価は５．６ｍｇＫＯＨ／ｇ、重量平均分子量５８，０００、数平均分子量５，６００であった。
【０１３６】
−ポリエステル樹脂（１０）の合成−
プロピオン酸１．１部を添加する代わりにプロピオン酸３．２部を添加した以外は、ポリエステル樹脂（７）と同様に行い、ポリエステル樹脂（１０）を得た。
得られたポリエステル樹脂（１０）のガラス転移温度は５５℃、酸価は１４．５ｍｇＫＯＨ／ｇ、水酸基価は４．３ｍｇＫＯＨ／ｇ、重量平均分子量５８，０００、数平均分子量５，６００であった。
【０１３７】
＜各ポリエステル樹脂分散液の調製＞
−ポリエステル樹脂分散液（１）の調製−
・ポリエステル樹脂（１）（Ｍｗ：１２，０００）：１６０質量部
・酢酸エチル：２３３部
・水酸化ナトリウム水溶液（０．３Ｎ）：０．１部
【０１３８】
上記成分を１０００ｍｌのセパラブルフラスコに入れ、７０℃で加熱し、スリーワンモーター（新東科学（株）製）により撹拌して樹脂混合液を調製した。この樹脂混合液を更に撹拌しながら、徐々にイオン交換水３７３部を加え、転相乳化させ、脱溶剤することによりポリエステル樹脂分散液（１）（固形分濃度：３０％）を得た。
分散液中の樹脂粒子の体積平均粒径は１６０ｎｍであった。
【０１３９】
−ポリエステル樹脂分散液（２）乃至（１０）の調製−
ポリエステル樹脂（１）の代わりにポリエステル樹脂（２）乃至（１０）をそれぞれ用いた以外は、ポリエステル樹脂分散液（１）と同様にして、ポリエステル樹脂分散液（２）から(１０)を調整した。ポリエステル樹脂分散液（２）から(１０)の固形分濃度はそれぞれ３０％であった。
なお、各分散液中の樹脂粒子の体積平均粒径は１６０ｎｍであった。
【０１４０】
＜各離型剤分散液の調製＞
−離型剤分散液（１）の調製−・パラフィンワックス（日本精蝋（株）製、パラフィンワックス１５０、溶融温度：６６℃）：１００部
・アニオン性界面活性剤（第一工業製薬（株）製、ネオゲンＲＫ）：１．０部
・ＰＡＣ（王子製紙（株）製：３０％粉末品）：０．６部
・イオン交換水：４００部
以上を混合して９５℃に加熱し、ホモジナイザー（ＩＫＡ社製、ウルトラタラックスＴ５０）を用いて分散した。その後、マントンゴーリン高圧ホモジナイザ（ゴーリン社）で３６０分間分散処理をして、体積平均粒径が０．２４μｍである離型剤を分散させてなる離型剤分散液（１）（固形分濃度：２０％）を調製した。
【０１４１】
（離型剤分散液（２）の調製）
・パラフィンワックス（日本精蝋（株）製、ＨＮＰ９、溶融温度：７５℃）：１００部
・アニオン性界面活性剤（第一工業製薬（株）製、ネオゲンＲＫ）：１．０部
・ＰＡＣ（王子製紙（株）製：３０％粉末品）：０．６部
・イオン交換水：４００部
以上を混合して離型剤分散液（１）と同様に分散を行い、離型剤分散液（２）（固形分濃度：２０％）を調製した。
【０１４２】
（離型剤分散液（３）の調製）
・カルナバワックス（東亜化成（株）製、ＲＣ−１６０、溶融温度：８４℃）：１００部
・アニオン性界面活性剤（第一工業製薬（株）製、ネオゲンＲＫ）：１．０部
・ＰＡＣ（王子製紙（株）製：３０％粉末品）：０．６部
・イオン交換水：４００部
以上を混合して離型剤分散液（１）と同様に分散を行い、離型剤分散液（３）（固形分濃度：２０％）を調製した。
【０１４３】
（離型剤分散液（４）の調製）
・ポリエチレンワックス（東洋ペトロライト（株）製、ＰＷ６００、溶融温度：９２℃）：１００部
・アニオン性界面活性剤（第一工業製薬（株）製、ネオゲンＲＫ）：１．０部
・ＰＡＣ（王子製紙（株）製：３０％粉末品）：０．６部
・イオン交換水：４００部
以上を混合して離型剤分散液（１）と同様に分散を行い、離型剤分散液（４）（固形分濃度：２０％）を調製した。
【０１４４】
（離型剤分散液（５）の調製）
・パラフィンワックス（日本精蝋（株）製、ＦＴ１０５、溶融温度：１０２℃）：１００部
・アニオン性界面活性剤（第一工業製薬（株）製、ネオゲンＲＫ）：１．０部
・ＰＡＣ（王子製紙（株）製：３０％粉末品）：０．６部
・イオン交換水：４００部
以上を混合して離型剤分散液（１）と同様に分散を行い、離型剤分散液（５）（固形分濃度：２０％）を調製した。
【０１４５】
［実施例１］
＜トナーの作製＞
・イオン交換水：４５０部
・ポリエステル樹脂分散液（３）：２１０部
・ポリエステル樹脂分散液（８）：２１０部
・アニオン性界面活性剤：２．８部
（第一工業製薬（株）：ネオゲンＲＫ、２０質量％）
上記成分を、温度計、ｐＨ計、攪拌機、を具備した３リットルの反応容器に入れ、外部からマントルヒーターで温度制御しながら、温度３０℃、攪拌回転数１５０ｒｐｍにて、３０分間保持した。その後、離型剤分散液（２）１００部を投入し、５分間保持した。そのまま、０．３Ｎ硝酸水溶液を添加し、凝集工程でのｐＨを３．０に調整した。
【０１４６】
ホモジナイザー（ＩＫＡジャパン社製：ウルトラタラクスＴ５０）で分散しながら、ＰＡＣ（王子製紙（株）製：３０％粉末品）１．０部をイオン交換水１０部に溶解させたＰＡＣ水溶液を添加した。その後、攪拌しながら、５０℃まで昇温し、コールターマルチサイザーII（アパーチャー径：５０μｍ、コールター社製）にて粒径を測定し、体積平均粒径が５．０μｍとした。その後、ポリエステル樹脂分散液（３）１１０部、ポリエステル樹脂分散液（８）７３部を追添加し、凝集粒子の表面に樹脂粒子を付着（シェル構造）させた。
【０１４７】
続いて、１０質量％のＮＴＡ（ニトリロ三酢酸）金属塩水溶液（キレスト７０：キレスト株式会社製）を４０部加えた後、１Ｎの水酸化ナトリウム水溶液を用いてｐＨを９．０にした。その後、昇温速度を０．０５℃／分にして９０℃まで昇温し、９０℃で３時間保持した後、冷却し、ろ過して粗トナー粒子を得た。これを更にイオン交換水にて再分散し、ろ過することを繰り返して、ろ液の電気伝導度が２０μＳ／ｃｍ以下となるまで洗浄を行った後、４０℃のオーブン中で５時間真空乾燥して、トナー粒子を得た。
【０１４８】
得られたトナー粒子１００質量部に対して疎水性シリカ（日本アエロジル社製、ＲＹ５０）を、サンプルミルを用いて１００００ｒｐｍで３０秒間混合ブレンドした。その後、目開き４５μｍの振動篩いで篩分して透明トナー（１）を調製した。得られた透明トナー（１）の体積平均粒子径は６．１μｍであった。
【０１４９】
得られた透明トナー（１）について、前述の測定方法により示差走査熱量系（ＤＳＣ）を用いて測定したところ、Ｔｍ−Ｔｃは１２℃であった。
また、透明トナー（１）の水酸基価を前述の測定方法により測定したところ、８．７ｍｇＫＯＨ／ｇであった。
更に、透明トナー（１）中のＡｌの含有量を前述の測定方法により測定したところ、０．０１６ａｔｏｍ％であった。
【０１５０】
＜キャリアの作製＞
・トルエン：１４部
・スチレン−メチルメタクリレート共重合体：２部
（成分比：８０／２０、重量平均分子量：７００００）
・ＭＺ５００（酸化亜鉛、チタン工業）：０．６部
上記成分を混合し、１０分間スターラーで撹拌させて酸化亜鉛が分散した被覆層形成用溶液を調製した。次に、この被覆液とフェライト粒子（体積平均粒径：３８μｍ）１００部とを真空脱気型ニーダーに入れて、６０℃において３０分撹拌した後、更に加温しながら減圧して脱気し、乾燥させることによりキャリアを作製した。
【０１５１】
＜静電潜像現像剤の作製＞
得られたキャリアとトナー（１）とを、それぞれ１００部：８部の割合で２リッターのＶブレンダーで混合し、静電潜像現像剤（１）を作製した。
【０１５２】
＜評価＞
得られた現像剤を、図１に示した５連タンデム方式の富士ゼロックス（株）社製ＤｏｃｕＣｅｎｔｒｅ−III  Ｃ７６００改造機(両面印刷用の５連タンデム改造機)の現像器に充填し、記録紙（ＯＫトップコート＋紙、王子製紙（株）社製）上に、定着温度２１０℃、定着速度８００ｍｍ／ｓｅｃにて、Ａ４両面にベタ画像（１８ｃｍ×２７ｃｍ）を形成した。形成したソリッド画像の画像部について、グロスメーター（ＢＹＫ  マイクロトリグロス光沢計（２０＋６０＋８５゜）、ガードナー社製）を用いて、ソリッド画像の先行面を図２のように２４点（縦横５ｃｍ間隔の格子状の点）について６０度グロスの測定を行った。その２４点での光沢度の差(最大値-最小値)から光沢むらの評価を行った。
上記同様に、記録紙（ＯＫトップコート＋紙、王子製紙（株）社製）上に、定着温度２１０℃、定着速度８００ｍｍ／ｓｅｃにて、Ａ４両面にベタ画像（１８ｃｍ×２７ｃｍ）を形成して、剥離性の評価も行った。
評価基準は以下の通りであり、結果を表１に示す。
【０１５３】
−光沢むらの評価基準−
◎：光沢度の差が４％未満
○：光沢度の差が４％以上、８％未満
△：光沢度の差が８％以上１２％未満
×：光沢度の差が１２％以上
【０１５４】
−剥離性の評価基準−
◎：剥離不良は確認されない。
○：画像のごく一部にわずかに確認される。
△：わずかな剥離不良があるが許容できる。
×：許容できない程度の剥離不良がある。
【０１５５】
なお、これらの評価については△までを許容範囲とし、評価の低いものが少ない方を上位とする。より具体的には光沢むら、剥離性のいずれかが×であれば、一方が◎であっても評価は×となる。また光沢むら、剥離性のいずれかが◎、一方が△の評価と光沢むら、剥離性のいずれもが○の場合は、評価の低い△を含む評価が、いずれも○の評価よりも下になることとする。
また、上記定着されたトナー画像の断面における離型剤ドメインの形状係数ＳＦ１を測定したところ１１８であった。
【０１５６】
［実施例２］
離型剤分散液（２）の代わりに、離型剤分散液（３）を用いた以外は実施例１と同様にして透明トナー（２）及び静電潜像現像剤（２）を得た。まず透明トナー（２）について示差走査熱量系（ＤＳＣ）を用いて測定したところ、Ｔｍ−Ｔｃは１９℃であった。また、透明トナー（２）の水酸基価を前述の測定方法により測定したところ、８．９ｍｇＫＯＨ／ｇであった。
更に、透明トナー（２）中のＡｌの含有量を前述の測定方法により測定したところ、０．０１８ａｔｏｍ％であった。
また、実施例１と同様に評価した。評価結果を表１に示す。
また、定着されたトナー画像の断面における離型剤ドメインの形状係数ＳＦ１を測定したところ１２１であった。
【０１５７】
［実施例３］
離型剤分散液（２）の代わりに、離型剤分散液（４）を用いた以外は実施例１と同様にして透明トナー（３）及び静電潜像現像剤（３）を得た。まず透明トナー（３）について示差走査熱量系（ＤＳＣ）を用いて測定したところ、Ｔｍ−Ｔｃは２６℃であった。また、透明トナー（３）の水酸基価を前述の測定方法により測定したところ、９．０ｍｇＫＯＨ／ｇであった。
更に、透明トナー（３）中のＡｌの含有量を前述の測定方法により測定したところ、０．０１７ａｔｏｍ％であった。
また、実施例１と同様に評価した。評価結果を表１に示す。
また、定着されたトナー画像の断面における離型剤ドメインの形状係数ＳＦ１を測定したところ１２４であった。
【０１５８】
［実施例４］
ポリエステル樹脂分散液（３）及び（８）の代わりに、ポリエステル樹脂分散液（４）及び（９）を用いた以外は実施例１と同様にして透明トナー（４）及び静電潜像現像剤（４）を得た。まず透明トナー（４）について示差走査熱量系（ＤＳＣ）を用いて測定したところ、Ｔｍ−Ｔｃは１２℃であった。また、透明トナー（４）の水酸基価を前述の測定方法により測定したところ、５．８ｍｇＫＯＨ／ｇであった。
更に、透明トナー（４）中のＡｌの含有量を前述の測定方法により測定したところ、０．０１３ａｔｏｍ％であった。
また、実施例１と同様に評価した。評価結果を表１に示す。
また、定着されたトナー画像の断面における離型剤ドメインの形状係数ＳＦ１を測定したところ１１９であった。
【０１５９】
［実施例５］
ポリエステル樹脂分散液（３）及び（８）の代わりに、ポリエステル樹脂分散液（２）及び（７）を用いた以外は実施例１と同様にして透明トナー（５）及び静電潜像現像剤（５）を得た。まず透明トナー（５）について示差走査熱量系（ＤＳＣ）を用いて測定したところ、Ｔｍ−Ｔｃは１２℃であった。また、透明トナー（５）の水酸基価を前述の測定方法により測定したところ、１１．１ｍｇＫＯＨ／ｇであった。
更に、透明トナー（５）中のＡｌの含有量を前述の測定方法により測定したところ、０．０１５ａｔｏｍ％であった。
また、実施例１と同様に評価した。評価結果を表１に示す。
また、定着されたトナー画像の断面における離型剤ドメインの形状係数ＳＦ１を測定したところ１１５であった。
【０１６０】
［実施例６］
離型剤分散液（２）の代わりに、離型剤分散液（４）を用いた以外は実施例４と同様にして透明トナー（６）及び静電潜像現像剤（６）を得た。まず透明トナー（６）について示差走査熱量系（ＤＳＣ）を用いて測定したところ、Ｔｍ−Ｔｃは２６℃であった。また、透明トナー（６）の水酸基価を前述の測定方法により測定したところ、６．１ｍｇＫＯＨ／ｇであった。
更に、透明トナー（６）中のＡｌの含有量を前述の測定方法により測定したところ、０．０１５ａｔｏｍ％であった。
また、実施例１と同様に評価した。評価結果を表１に示す。
また、定着されたトナー画像の断面における離型剤ドメインの形状係数ＳＦ１を測定したところ１２４であった。
【０１６１】
［実施例７］
離型剤分散液（２）の代わりに、離型剤分散液（４）を用いた以外は実施例５と同様にして透明トナー（７）及び静電潜像現像剤（７）を得た。まず透明トナー（７）について示差走査熱量系（ＤＳＣ）を用いて測定したところ、Ｔｍ−Ｔｃは２６℃であった。また、透明トナー（７）の水酸基価を前述の測定方法により測定したところ、１０．９ｍｇＫＯＨ／ｇであった。
更に、透明トナー（７）中のＡｌの含有量を前述の測定方法により測定したところ、０．０１６ａｔｏｍ％であった。
また、実施例１と同様に評価した。評価結果を表１に示す。
また、定着されたトナー画像の断面における離型剤ドメインの形状係数ＳＦ１を測定したところ１２５であった。
【０１６２】
［実施例８］
＜トナーの作製＞
・ポリエステル樹脂（４）：９０部
・ポリエステル樹脂（９）：９０部
・離型剤：パラフィンワックス（日本精蝋（株）製、ＨＮＰ９、溶融温度：７５℃）：２０部
・ＰＡＣ（王子製紙（株）製：３０％粉末品）：０．１２部
離型剤とＰＡＣを７５Ｌヘンシェルミキサー（三井三池社製）で混合攪拌した。次にポリエステル樹脂（４）及び（９）を上記離型剤及びＰＡＣと混合するため、同一の７５Ｌヘンシェルミキサーに供給し、さらに混合攪拌し、混錬材料とし、定量供給機を介してスクリュー押出機で混錬した。得られた混錬物を水冷タイプの冷却コンベアにより圧延冷却し、更にピンクラッシャーにより粗砕を行い、ハンマーミルで破砕（平均径３００μｍ）した後、流動層型粉砕機ＡＦＧ４００（アルピネ社製）により粉砕し、慣性式分級機ＥＪ３０により分級して、透明トナー粒子を得た。
【０１６３】
得られたトナー粒子を１００質量部と疎水性シリカ（日本アエロジル社製、ＲＹ５０）を１．５質量部と、をサンプルミルを用いて１００００ｒｐｍで３０秒間混合ブレンドした。その後、目開き４５μｍの振動篩いで篩分して透明トナー（８）を調製した。得られた透明トナー（８）の体積平均粒子径は７．２μｍであった。まず透明トナー（８）について、示差走査熱量系（ＤＳＣ）を用いて測定したところ、Ｔｍ−Ｔｃは１２℃であった。
また、透明トナー（８）の水酸基価を前述の測定方法により測定したところ、５．９ｍｇＫＯＨ／ｇであった。
更に、透明トナー（８）中のＡｌの含有量を前述の測定方法により測定したところ、０．０３１ａｔｏｍ％であった。
また、実施例１と同様に評価した。評価結果を表１に示す。
また、定着されたトナー画像の断面における離型剤ドメインの形状係数ＳＦ１を測定したところ１１７であった。
【０１６４】
［実施例９］
ポリエステル樹脂（４）及び（９）の代わりに、ポリエステル樹脂（２）及び（７）を用いた以外は実施例８と同様にして透明トナー（９）及び静電潜像現像剤（９）を得た。  まず透明トナー（９）について示差走査熱量系（ＤＳＣ）を用いて測定したところ、Ｔｍ−Ｔｃは１２℃であった。
また、透明トナー（９）の水酸基価を前述の測定方法により測定したところ、１１．４ｍｇＫＯＨ／ｇであった。
更に、透明トナー（９）中のＡｌの含有量を前述の測定方法により測定したところ、０．０４２ａｔｏｍ％であった。
また、実施例１と同様に評価した。評価結果を表１に示す。
また、定着されたトナー画像の断面における離型剤ドメインの形状係数ＳＦ１を測定したところ１１８であった。
【０１６５】
［実施例１０］
ポリエステル樹脂（４）及び（９）の代わりに、ポリエステル樹脂（３）及び（８）を用い、離型剤としてＨＮＰ９の代わりにカルナバワックス（東亜化成（株）製、ＲＣ−１６０、溶融温度：８４℃）を用いた以外は実施例８と同様にして透明トナー（１０）及び静電潜像現像剤（１０）を得た。まず透明トナー（１０）について示差走査熱量系（ＤＳＣ）を用いて測定したところ、Ｔｍ−Ｔｃは１９℃であった。
また、透明トナー（１０）の水酸基価を前述の測定方法により測定したところ、８．６ｍｇＫＯＨ／ｇであった。
更に、透明トナー（１０）中のＡｌの含有量を前述の測定方法により測定したところ、０．０３７ａｔｏｍ％であった。
また、実施例１と同様に評価した。評価結果を表１に示す。
また、定着されたトナー画像の断面における離型剤ドメインの形状係数ＳＦ１を測定したところ１２０であった。
【０１６６】
［実施例１１］
離型剤としてＨＮＰ９の代わりにポリエチレンワックス（東洋ペトロライト（株）製、ＰＷ６００、溶融温度：９２℃）を用いた以外は実施例８と同様にして透明トナー（１１）及び静電潜像現像剤（１１）を得た。まず透明トナー（１１）について示差走査熱量系（ＤＳＣ）を用いて測定したところ、Ｔｍ−Ｔｃは２６℃であった。
また、透明トナー（１１）の水酸基価を前述の測定方法により測定したところ、５．７ｍｇＫＯＨ／ｇであった。
更に、透明トナー（１１）中のＡｌの含有量を前述の測定方法により測定したところ、０．０３９ａｔｏｍ％であった。
また、実施例１と同様に評価した。評価結果を表１に示す。
また、定着されたトナー画像の断面における離型剤ドメインの形状係数ＳＦ１を測定したところ１２４であった。
【０１６７】
［実施例１２］
離型剤としてＨＮＰ９の代わりにポリエチレンワックス（東洋ペトロライト（株）製、ＰＷ６００、溶融温度：９２℃）とした以外は実施例９と同様にして透明トナー（１２）及び静電潜像現像剤（１２）を得た。まず透明トナー（１２）について示差走査熱量系（ＤＳＣ）を用いて測定したところ、Ｔｍ−Ｔｃは２６℃であった。
また、透明トナー（１２）の水酸基価を前述の測定方法により測定したところ、１１．６ｍｇＫＯＨ／ｇであった。
更に、透明トナー（１２）中のＡｌの含有量を前述の測定方法により測定したところ、０．０４１ａｔｏｍ％であった。
また、実施例１と同様に評価した。評価結果を表１に示す。
また、定着されたトナー画像の断面における離型剤ドメインの形状係数ＳＦ１を測定したところ１２５であった。
【０１６８】
［実施例１３］
実施例２において１０質量％のＮＴＡの添加量を３０部に変更した以外は実施例２と同様にして透明トナー（１３）及び静電潜像現像剤（１３）を得た。まず透明トナー（１３）について示差走査熱量系（ＤＳＣ）を用いて測定したところ、Ｔｍ−Ｔｃは１９℃であった。また、透明トナー（１３）の水酸基価を前述の測定方法により測定したところ、８．８ｍｇＫＯＨ／ｇであった。
更に、透明トナー（１３）中のＡｌの含有量を前述の測定方法により測定したところ、０．０６４ａｔｏｍ％であった。
また、実施例１と同様に評価した。評価結果を表１に示す。
また定着されたトナー画像の断面における離型剤ドメインの形状係数ＳＦ１を測定したところ１２０であった。
【０１６９】
［実施例１４］
実施例２において、１０質量％のＮＴＡの添加量を８０部に変更した以外は実施例２と同様にして透明トナー（１４）及び静電潜像現像剤（１４）を得た。まず透明トナー（１４）について示差走査熱量系（ＤＳＣ）を用いて測定したところ、Ｔｍ−Ｔｃは１９℃であった。
また、透明トナー（１４）の水酸基価を前述の測定方法により測定したところ、９．１ｍｇＫＯＨ／ｇであった。
更に、透明トナー（１４）中のＡｌの含有量を前述の測定方法により測定したところ、０．００４ａｔｏｍ％であった。
また、実施例１と同様に評価した。評価結果を表１に示す。
また、定着されたトナー画像の断面における離型剤ドメインの形状係数ＳＦ１を測定したところ１３４であった。
【０１７０】
［比較例１］
離型剤分散液（２）の代わりに、離型剤分散液（１）を用いた以外は実施例１と同様にして透明トナー（Ｃ１）及び静電潜像現像剤（Ｃ１）を得た。まず透明トナー（Ｃ１）について示差走査熱量系（ＤＳＣ）を用いて測定したところ、Ｔｍ−Ｔｃは３℃であった。
また、透明トナー（Ｃ１）の水酸基価を前述の測定方法により測定したところ、８．７ｍｇＫＯＨ／ｇであった。
更に、透明トナー（Ｃ１）中のＡｌの含有量を前述の測定方法により測定したところ、０．０１３ａｔｏｍ％であった。
また、実施例１と同様に評価した。評価結果を表１に示す。
また、定着されたトナー画像の断面における離型剤ドメインの形状係数ＳＦ１を測定したところ１４３であった。
【０１７１】
［比較例２］
離型剤分散液（２）の代わりに、離型剤分散液（５）を用いた以外は実施例１と同様にして透明トナー（Ｃ２）及び静電潜像現像剤（Ｃ２）を得た。まず透明トナー（Ｃ２）について示差走査熱量系（ＤＳＣ）を用いて測定したところ、Ｔｍ−Ｔｃは３５℃であった。
また、透明トナー（Ｃ２）の水酸基価を前述の測定方法により測定したところ、８．６ｍｇＫＯＨ／ｇであった。
更に、透明トナー（Ｃ２）中のＡｌの含有量を前述の測定方法により測定したところ、０．０１７ａｔｏｍ％であった。
また、実施例１と同様に評価した。評価結果を表１に示す。
また、定着されたトナー画像の断面における離型剤ドメインの形状係数ＳＦ１を測定したところ１３２であった。
【０１７２】
［比較例３］
ポリエステル樹脂分散液（３）及び（８）の代わりに、ポリエステル樹脂分散液（５）及び（１０）を用いた以外は実施例２と同様にして透明トナー（Ｃ３）及び静電潜像現像剤（Ｃ３）を得た。まず透明トナー（Ｃ３）について示差走査熱量系（ＤＳＣ）を用いて測定したところ、Ｔｍ−Ｔｃは１９℃であった。
また、透明トナー（Ｃ３）の水酸基価を前述の測定方法により測定したところ、４．１ｍｇＫＯＨ／ｇであった。
更に、透明トナー（Ｃ３）中のＡｌの含有量を前述の測定方法により測定したところ、０．０１４ａｔｏｍ％であった。
また、実施例１と同様に評価した。評価結果を表１に示す。
また、定着されたトナー画像の断面における離型剤ドメインの形状係数ＳＦ１を測定したところ１２５であった。
【０１７３】
［比較例４］
ポリエステル樹脂分散液（３）及び（８）の代わりに、ポリエステル樹脂分散液（１）及び（６）を用いた以外は実施例２と同様にして透明トナー（Ｃ４）及び静電潜像現像剤（Ｃ４）を得た。まず透明トナー（Ｃ４）について示差走査熱量系（ＤＳＣ）を用いて測定したところ、Ｔｍ−Ｔｃは１９℃であった。
また、透明トナー（Ｃ４）の水酸基価を前述の測定方法により測定したところ、１６．３ｍｇＫＯＨ／ｇであった。
更に、透明トナー（Ｃ４）中のＡｌの含有量を前述の測定方法により測定したところ、０．０１５ａｔｏｍ％であった。
また、実施例１と同様に評価した。評価結果を表１に示す。
また、定着されたトナー画像の断面における離型剤ドメインの形状係数ＳＦ１を測定したところ１３７であった。
【０１７４】
［比較例５］
ポリエステル樹脂（３）及び（８）の代わりに、ポリエステル樹脂（５）及び（１０）を用いた以外は実施例１０と同様にして透明トナー（Ｃ５）及び静電潜像現像剤（Ｃ５）を得た。まず透明トナー（Ｃ５）について示差走査熱量系（ＤＳＣ）を用いて測定したところ、Ｔｍ−Ｔｃは１９℃であった。
また、透明トナー（Ｃ５）の水酸基価を前述の測定方法により測定したところ、３．９ｍｇＫＯＨ／ｇであった。
更に、透明トナー（Ｃ５）中のＡｌの含有量を前述の測定方法により測定したところ、０．０３８ａｔｏｍ％であった。
また、実施例１と同様に評価した。評価結果を表１に示す。
また、定着されたトナー画像の断面における離型剤ドメインの形状係数ＳＦ１を測定したところ１２４であった。
【０１７５】
［比較例６］
ポリエステル樹脂（３）及び（８）の代わりに、ポリエステル樹脂（１）及び（６）を用いた以外は実施例１０と同様にして透明トナー（Ｃ６）及び静電潜像現像剤（Ｃ６）を得た。まず透明トナー（Ｃ６）について示差走査熱量系（ＤＳＣ）を用いて測定したところ、Ｔｍ−Ｔｃは１９℃であった。
また、透明トナー（Ｃ６）の水酸基価を前述の測定方法により測定したところ、１６．７ｍｇＫＯＨ／ｇであった。
更に、透明トナー（Ｃ６）中のＡｌの含有量を前述の測定方法により測定したところ、０．０４４ａｔｏｍ％であった。
また、実施例１と同様に評価した。評価結果を表１に示す。
また、定着されたトナー画像の断面における離型剤ドメインの形状係数ＳＦ１を測定したところ１３２であった。
【０１７６】
【表１】
2011008127.tif 000002
【図面の簡単な説明】
【０１７７】
【図１】本実施形態に係る画像形成装置の一例を示す概略構成図である。
【図２】実施例における光沢度の測定位置を示す図である。
【符号の説明】
【０１７８】
１１  感光体
１２  駆動ロール
１３  支持ロール
１４  バイアスロール
１５  クリーニング装置
１６  ベルトクリーナ
１７  一次転写ロール
１８  帯電ロール
１９  露光装置
２０  現像装置
３４  二次転写ロール
３５  定着器
４０  トナーカートリッジ
５０  画像形成ユニット
Ｐ  記録紙
【図１】
2011008127.tif 000003
【図２】
2011008127.tif 000004